(57)【要約】  【課題】  プリント配線板の製造工程を考慮して、熱硬化型のエポキシ樹脂レジストインクの硬化塗膜物性と、紫外線硬化型のレジストインクの硬化性および生産性を併せ持つ新規なレジストインクの提供、ならびに、このレジストインクを利用した、低コストで生産性の高い多層プリント配線板の製造法および微細印刷パターンの形成方法を提供することを目的とする。  【解決手段】  （ａ）１分子中に平均して１個以上のエポキシ基を有するエポキシ樹脂と、（ｂ）（メタ）アクリロイル基を有するイミダゾール化合物と、（ｃ）二重結合を有する化合物と、（ｄ）光重合開始剤を含有するレジストインクとする。【選択図】  なし【特許請求の範囲】
【請求項１】
（ａ）１分子中に平均して１個以上のエポキシ基を有するエポキシ樹脂、（ｂ）化学式（I）〜（V）で示される（メタ）アクリロイル基を有するイミダゾール化合物、（ｃ）二重結合を有する化合物及び、（ｄ）光重合開始剤を含有することを特徴とするレジストインク。
【化１】
2015225226.tif 000007
（式中、Ｒ１は水素原子またはメチル基を表し、Ｒ２、Ｒ３およびＲ４は水素原子、炭素数１〜２０のアルキル基、アリル基、炭素数１〜２０のアリール基またはベンジル基を表す。Ｙは−ＮＲ５−または酸素原子を表し、Ｒ５は、水素原子、炭素数１〜２０のアルキル基または炭素数１〜２０のアリール基を表す。ｎは１〜２０の整数を表す。）
【化２】
2015225226.tif 000008
（式中、Ｒ１〜Ｒ４、Ｙおよびｎは、前記と同様である。）
【化３】
2015225226.tif 000009
（式中、Ｒ１〜Ｒ４、Ｙおよびｎは、前記と同様である。）
【化４】
2015225226.tif 000010
（式中、Ｒ１、Ｒ２、Ｙおよびｎは、前記と同様である。Ｒ６〜Ｒ９は、同一または異なって、水素原子、炭素数１〜２０のアルキル基、炭素数１〜２０のアリール基、炭素数１〜２０のアルコキシ基、炭素数２〜２０のアルコキシカルボニル基、炭素数１〜２０のアルカノイル基、炭素数１〜２０のアルカノイルオキシ基、炭素数１〜２０のジアルキルアミノ基、炭素数２〜２０のアルキルアミノカルボニル基、炭素数１〜２０のアルカノイルアミノ基、ハロゲン原子、シアノ基またはニトロ基を表す。）
【化５】
2015225226.tif 000011
（式中、Ｒ１、Ｒ２、Ｒ６〜Ｒ９、Ｙおよびｎは、前記と同様である。）
【請求項２】
（イ）請求項１記載のレジストインクを塗布する工程と、（ロ）活性エネルギー線照射により、前記レジストインクを指触乾燥〜不融化、または不溶化する工程と、（ハ）加熱により前記レジストインクを完全に硬化する工程を有することを特徴とするプリント配線板の硬化塗膜の形成方法。
【請求項３】
両面プリント配線板または多層プリント配線板の一方の面に、請求項１記載のレジストインクを塗布した後、前記レジストインクの塗布面を活性エネルギー線照射により指触乾燥させ、続いて、両面プリント配線板または多層プリント配線板の一方の面の反対面に、前記レジストインクを塗布した後、その塗布面を活性エネルギー線照射により指触乾燥させ、さらに必要に応じ、マーキングインクを印刷した後、両面を一括して熱硬化させることを特徴とするプリント配線板の硬化塗膜の形成方法。
【請求項４】
（イ）請求項１記載のレジストインクをプリント配線板上に塗布する工程と、（ロ）活性エネルギー線照射により、前記レジストインクを指触乾燥〜不融化させる工程と、（ハ）紫外線硬化型導電性ペーストまたは前記レジストインクに金属粉を分散してなる導電性ペーストを印刷して回路パターンを形成する工程と、（ニ）活性エネルギー線照射により前記回路パターンを硬化、または指触乾燥〜不融化させる工程からなる一連の作業を、所望の回数繰り返した後、一括して熱硬化させることを特徴とする印刷法による多層状プリント配線板の硬化塗膜の形成方法。
【請求項５】
請求項１記載のレジストインクをプリント配線板上に塗布した後、活性エネルギー線透過性フィルム材または板材に活性エネルギー線不透過性材料でパターンを形成したネガマスクを、前記プリント配線板上に塗面とは接触させない状態で重ねて、活性エネルギー線を照射し、活性エネルギー線透過部分の塗膜を不溶化させ、続いて、有機溶剤で活性エネルギー線不透過部分の塗膜を溶解除去した後、不溶化した塗膜を熱硬化することを特徴とするプリント配線板の硬化塗膜の形成方法。
【請求項６】
請求項１記載のレジストインクをプリント配線板上に塗布した後、活性エネルギー線を照射（一次照射）して塗面を指触乾燥〜不融化させ、次いで、活性エネルギー線透過性フィルム材または板材に活性エネルギー線不透過性材料でパターンを形成したネガマスクを、前記指触乾燥〜不融化させた塗面に接触状態で、または非接触状態で重ね、続いて、活性エネルギー線を照射（二次照射）し、活性エネルギー線透過部分の塗膜を不溶化させた後、有機溶剤で塗膜の可溶性部分を除去し、不溶化した塗膜を熱硬化することを特徴とするプリント配線板の硬化塗膜の形成方法。
【発明の詳細な説明】
【技術分野】
【０００１】
本発明は、ソルダレジストインク及びプリント配線板の硬化塗膜の形成方法に関する。
【背景技術】
【０００２】
従来より、プリント配線板業界において、半田付けの際に使用されるソルダレジストインクや、めっき付け（無電解めっきを含む）の際に使用される永久メッキレジストインクとしては、エポキシ樹脂をイミダゾール化合物などの第三アミンで熱硬化させる方法や、ビニルエステル樹脂やノボラック型エポキシアクリレート系樹脂等を紫外線硬化させる方法が行われている。
【０００３】
しかしながら、エポキシ樹脂は電気絶縁性、耐熱性、耐湿性、密着性、耐薬品性、耐溶剤性に優れた塗膜が得られるものの、硬化時間が長く、生産性が悪いばかりでなく、エネルギー消費の点で極めて不利なものであった。しかも、近時のプリント配線板への高密度化要求に対応するためには、配線パターンは単一平面内に留まらず、プリント配線板を何層も重ねた多層プリント配線板を造る必要がある。これを積層法に比し低コストな印刷法で行う試みが成されているが、熱硬化時間が一層印刷する毎に掛かる為、生産性が著しく阻害されているのが実情で、また、長時間の熱硬化処理は、導体金属の酸化劣化や樹脂の硬化収縮による回路特性の変動、更には基材樹脂の熱劣化を引き起こしかねないこともあって、実質的には３〜４層のプリント配線板が限度とされてきた。
【０００４】
これに対してビニルエステル樹脂、ノボラック型エポキシアクリレート樹脂等を紫外線硬化させる方法は、硬化性や生産性に優れているものの、硬化塗膜の電気絶縁性、耐湿性、密着性、耐薬品性、耐溶剤性が、エポキシ樹脂に比し劣る為、信頼性要求の厳しい用途には使用できないものであった。また、これら紫外線硬化型レジストインクは、印刷膜厚が厚く（例えば５０μｍ以上）なると、紫外線の透過が充分でなく硬化が不十分となる欠陥や、硬化収縮が大きく本質的に接着力に欠けるなど、多層プリント配線板に使用できる材料は見当たらない。
【０００５】
従って、熱硬化型のエポキシ樹脂レジストインクを信頼性要求の厳しい産業機器用プリント配線板や、多層プリント配線板に、紫外線硬化型レジストインクを生産性要求の厳しい民生機器用プリント配線板に、と云う使用区分が経験的に行われており、その一方で、プリント配線板業界全体の要求として、産業機器用紫外線硬化型レジストインクを待ち望む声が大であった。
【０００６】
レジストインク組成系に熱硬化性と紫外線硬化性とを具備させる提案は、既に各所にて行われているが、性能的、コスト的に満足できるものは無いのが現状である。
例えば、特許文献１において提案された発明に、その試みが見られるが、この方法では、
（１）紫外線硬化成分としてフェノールノボラック型エポキシ樹脂のビニルエステル化物と、クレゾールノボラック型エポキシ樹脂の部分ビニルエステル化物を、別個に用意しなければならず、レジストインクのコストが増大する。
（２）本発明に比べてエポキシ樹脂成分が少ない為、エポキシ樹脂の特性が活かされない。
（３）クレゾールノボラック型エポキシ樹脂の部分ビニルエステル化物の製法から、末端エポキシ基が少なくなり、活性エネルギー線照射後の熱硬化に、多くの時間を要する。
（４）有機溶剤が必須成分であり、溶剤を除去する乾燥工程が必要である。
（５）エポキシ基の架橋に、第一級アミノ基を有する脂肪族ポリアミンや芳香族ポリアミン類を使用する為、可使時間が短い。
（６）これらアミノ基は、ビニルエステル樹脂とミカエル反応（活性水素の不飽和結合への付加）を起こす為、アミノ基が消費されてエポキシ基の熱硬化が不十分となる。等々の欠陥がある為、広く実施されるには至っていない。
【０００７】
特許文献２において提案された発明においても、特許文献１の発明の場合と同様に、特別に調製された部分ビニルエステル化エポキシ樹脂を使用せねばならず、前記と同様な欠点を有するものである。
また、特許文献３〜８において提案された、ルイス酸の芳香族ジアゾニウム塩、芳香族ヨードニウム塩、芳香族スルホニウム塩、芳香族スルホキシニウム塩等を、エポキシ樹脂の硬化用感光性オニウム塩として用い、紫外線照射により生成したカチオンでエポキシ樹脂を硬化させる紫外線硬化法と、特許文献９において提案された、前記の生成カチオンでエポキシ樹脂を熱硬化させる方法の組合せによる紫外線・熱併用型硬化性レジストインクも知られているが、実際には硬化速度が遅く、硬化塗膜中に腐食性のルイス酸が残る為、プリント配線板の耐湿性能が劣化し実用に供し得なかった。
しかも、これらの提案は単にレジスト膜を形成させるに留まり、プリント配線板の種類や製造工程を吟味していないため、本発明の如き効果を発揮し得ないものであった。
【先行技術文献】
【特許文献】
【０００８】
【特許文献１】特開昭６０−２０８３７７号公報
【特許文献２】特開昭６１−２７２２２８号公報
【特許文献３】特開昭５０−１５１９９６号公報
【特許文献４】特開昭５０−１５１９９７号公報
【特許文献５】特開昭５０−１５８６８０号公報
【特許文献６】特開昭５２−３０８９９号公報
【特許文献７】特開昭５６−８４２８号公報
【特許文献８】特開昭５６−１４９４０２号公報
【特許文献９】特開昭５３−１４２４４７号公報
【発明の概要】
【発明が解決しようとする課題】
【０００９】
本発明は、プリント配線板の製造工程を考慮して、熱硬化型のエポキシ樹脂レジストインクの硬化塗膜物性と、紫外線硬化型のレジストインクの硬化性および生産性を併せ持つ新規なレジストインクの提供、ならびに、このレジストインクを利用した、低コストで生産性の高い多層プリント配線板の製造法ならびに微細印刷パターンの形成方法を提供することを目的とする。
【課題を解決するための手段】
【００１０】
本発明者らは、前記の課題を解決するために鋭意検討を重ねた結果、化学式（I）〜（V）で示される（メタ）アクリロイル基を有するイミダゾール化合物を、エポキシ樹脂の硬化剤として使用することにより、所期の目的を達成し得ることを見出し、本発明を完成するに至ったものである。
【００１１】
即ち、第１の発明は、（ａ）１分子中に平均して１個以上のエポキシ基を有するエポキシ樹脂、（ｂ）化学式（I）〜（V）で示される（メタ）アクリロイル基を有するイミダゾール化合物、（ｃ）二重結合を有する化合物及び、（ｄ）光重合開始剤を含有することを特徴とするレジストインクである。
【００１２】
【化１】
2015225226.tif 000002
（式中、Ｒ１は水素原子またはメチル基を表し、Ｒ２、Ｒ３およびＲ４は水素原子、炭素数１〜２０のアルキル基、アリル基、炭素数１〜２０のアリール基またはベンジル基を表す。Ｙは−ＮＲ５−または酸素原子を表し、Ｒ５は、水素原子、炭素数１〜２０のアルキル基または炭素数１〜２０のアリール基を表す。ｎは１〜２０の整数を表す。）
【００１３】
【化２】
2015225226.tif 000003
（式中、Ｒ１〜Ｒ４、Ｙおよびｎは、前記と同様である。）
【００１４】
【化３】
2015225226.tif 000004
（式中、Ｒ１〜Ｒ４、Ｙおよびｎは、前記と同様である。）
【００１５】
【化４】
2015225226.tif 000005
（式中、Ｒ１、Ｒ２、Ｙおよびｎは、前記と同様である。Ｒ６〜Ｒ９は、同一または異なって、水素原子、炭素数１〜２０のアルキル基、炭素数１〜２０のアリール基、炭素数１〜２０のアルコキシ基、炭素数２〜２０のアルコキシカルボニル基、炭素数１〜２０のアルカノイル基、炭素数１〜２０のアルカノイルオキシ基、炭素数１〜２０のジアルキルアミノ基、炭素数２〜２０のアルキルアミノカルボニル基、炭素数１〜２０のアルカノイルアミノ基、ハロゲン原子、シアノ基またはニトロ基を表す。）
【００１６】
【化５】
2015225226.tif 000006
（式中、Ｒ１、Ｒ２、Ｒ６〜Ｒ９、Ｙおよびｎは、前記と同様である。）
【００１７】
第２の発明は、（イ）第１の発明のレジストインクを塗布する工程と、（ロ）活性エネルギー線照射により、前記レジストインクを指触乾燥〜不融化、または不溶化する工程と、（ハ）加熱により前記レジストインクを完全に硬化する工程を有することを特徴とするプリント配線板の硬化塗膜の形成方法である。
【００１８】
第３の発明は、両面プリント配線板または多層プリント配線板の一方の面に、第１の発明のレジストインクを塗布した後、前記レジストインクの塗布面を活性エネルギー線照射により指触乾燥させ、続いて、両面プリント配線板または多層プリント配線板の一方の面の反対面に、前記レジストインクを塗布した後、その塗布面を活性エネルギー線照射により指触乾燥させ、さらに必要に応じ、マーキングインクを印刷した後、両面を一括して熱硬化させることを特徴とするプリント配線板の硬化塗膜の形成方法である。
【００１９】
第４の発明は、（イ）第１の発明のレジストインクをプリント配線板上に塗布する工程と、（ロ）活性エネルギー線照射により、前記レジストインクを指触乾燥〜不融化させる工程と、（ハ）紫外線硬化型導電性ペーストまたは前記レジストインクに金属粉を分散してなる導電性ペーストを印刷して回路パターンを形成する工程と、（ニ）活性エネルギー線照射により前記回路パターンを硬化、または指触乾燥〜不融化させる工程からなる一連の作業を、所望の回数繰り返した後、一括して熱硬化させることを特徴とする印刷法による多層状プリント配線板の硬化塗膜の形成方法である。
【００２０】
第５の発明は、第１の発明のレジストインクをプリント配線板上に塗布した後、活性エネルギー線透過性フィルム材または板材に活性エネルギー線不透過性材料でパターンを形成したネガマスクを、前記プリント配線板上に塗面とは接触させない状態で重ねて、活性エネルギー線を照射し、活性エネルギー線透過部分の塗膜を不溶化させ、続いて、有機溶剤で活性エネルギー線不透過部分の塗膜を溶解除去した後、不溶化した塗膜を熱硬化することを特徴とするプリント配線板の硬化塗膜の形成方法である。
【００２１】
第６の発明は、第１の発明のレジストインクをプリント配線板上に塗布した後、活性エネルギー線を照射（一次照射）して塗面を指触乾燥〜不融化させ、次いで、活性エネルギー線透過性フィルム材または板材に活性エネルギー線不透過性材料でパターンを形成したネガマスクを、前記指触乾燥〜不融化させた塗面に接触状態で、または非接触状態で重ね、続いて、活性エネルギー線を照射（二次照射）し、活性エネルギー線透過部分の塗膜を不溶化させた後、有機溶剤で塗膜の可溶性部分を除去し、不溶化した塗膜を熱硬化することを特徴とするプリント配線板の硬化塗膜の形成方法である。
【発明の効果】
【００２２】
活性エネルギー線照射による指触乾燥〜不融化または不溶化と、エポキシ樹脂の熱硬化反応とを、独立して行い得るので、プリント配線板の製造の平易化または合理化が可能となり、且つ相互侵入ポリマーネットワーク（ＩＰＮ）を形成させることにより、従来の熱硬化型エポキシ樹脂や紫外線硬化型樹脂によるレジスト膜の性能を、更に向上させることができる。
例えば、本発明の実施によるレジスト膜については、熱硬化型エポキシ樹脂の場合に比べて、基板表面の未硬化樹脂のブリードアウトが皆無であり、また紫外線硬化型樹脂の場合に比べて、飛躍的に優れた耐熱性と密着性を示し、耐電食性と耐銀マイグレーション性においても、優れている。
【発明を実施するための形態】
【００２３】
以下、本発明を詳細に説明する。
本発明の実施においては、（ａ）１分子中に平均して１個以上のエポキシ基を有するエポキシ樹脂（以下、単にエポキシ樹脂と云うことがある）と、（ｂ）前記の化学式（I）〜（V）で示される（メタ）アクリロイル基を有するイミダゾール化合物と、（ｃ）二重結合を有する化合物（以下、不飽和化合物と云うことがある）の配合比率が重要である。
【００２４】
即ち、レジスト膜の硬化状態（レベル）を、活性エネルギー線照射による指触乾燥段階、不融化段階および不溶化段階の三段階と、熱硬化による完全硬化段階とに区分し、プリント配線板の製造時の指標として利用する為であり、活性エネルギー線照射による硬化状態は、不飽和化合物の配合割合および活性エネルギー線照射量に依存するからである。
ここに、指触乾燥段階とは室温で塗膜表面の「べとつき」がなくなり、この表面にレジストインクをスクリーン印刷できるが、１００℃以下の加熱で塗膜が溶融する状態を云う。不融化段階とは、指触乾燥段階よりも硬化が進んだ状態であり、１００℃以下の加熱では塗膜は溶融しないが有機溶剤に溶解する状態を云う。
また、不溶化段階とは、不融化段階よりも硬化が進んだ状態で、有機溶剤に塗膜が侵されず、かっ１５０℃以下の加熱で塗膜が溶融しない状態を云う。
【００２５】
本発明に実施において使用するエポキシ樹脂、不飽和化合物、光重合開始剤等の種類や光源の種類により多少のブレは有るが、不飽和化合物が８５％以上になるとレジスト膜は活性エネルギー線照射で不溶化し易くなり、本発明の効果を充分に発揮し難い。
不飽和化合物が５％以下では指触乾燥し難く、使用可能なエポキシ樹脂が高融点の固形状エポキシ樹脂に限定され、場合によっては有機溶剤を使用せざるを得なくなり、本発明の効果を充分に発揮し難くなる。
従って、本発明における不飽和化合物の配合割合は、好ましくは１５〜５０％である。
【００２６】
本発明の実施において使用するエポキシ樹脂としては、
ビスフェノールＡ型エポキシ樹脂、
ビスフェノールＦ型エポキシ樹脂、
フェノールノボラック型エポキシ樹脂やクレゾールノボラック型エポキシ樹脂等のノボラック型エポキシ樹脂、
脂環式エポキシ樹脂、
３′，４′−エポキシシクロヘキシルメチル−３，４−エポキシシクロヘキサンカルボキシレートのような環状脂環式エポキシ樹脂、
１，３，４，６−テトラグリシジルグリコールウリル、１，３，４，６−テトラグリシジル−３ａ，６ａ−ジメチルグリコールウリル、１，３，４，６−テトラグリシジル−３ａ，６ａ−ジフェニルグリコールウリル、トリグリシジルイソシアヌレート、モノアリルジグリシジルイソシアヌレート、ジアリルモノグリシジルイソシアヌレートやヒダントイン型エポキシ樹脂等の含窒素環状エポキシ樹脂、
水添ビスフェノールＡ型エポキシ樹脂、
脂肪族系エポキシ樹脂、
グリシジルエーテル型エポキシ樹脂、
ビスフェノールＳ型エポキシ樹脂、
ビフェニル型エポキシ樹脂、
ジシクロ環型エポキシ樹脂、
ナフタレン型エポキシ樹脂や
ハロゲン化エポキシ樹脂等の他、
炭素−炭素二重結合およびグリシジル基を有する有機化合物と、ＳｉＨ基を有するケイ素化合物との、ヒドロシリル化付加反応により得られるエポキシ変性オルガノポリシロキサン化合物（例えば、特開２００４−９９７５１号公報や特開２００６−２８２９８８号公報に開示されたエポキシ変性オルガノポリシロキサン化合物）を挙げることができる。
なお、ここで云うエポキシ樹脂とは、硬化前のエポキシ化合物を指す。
【００２７】
本発明の実施においては、エポキシ樹脂硬化剤として、前記の化学式（I）〜（V）で示される（メタ）アクリロイル基を有するイミダゾール化合物を使用する。
【００２８】
これらの化学式において、式中のＲ２〜Ｒ９が採用し得る炭素数１〜２０のアルキル基とは、
メチル、
エチル、
プロピル、
ブチル、
ペンチル、
ヘキシル、
ヘプチル、
オクチル、
ノニル、
デシル、
ウンデシル、
ドデシル、
トリデシル、
テトラデシル、
ペンタデシル、
ヘキサデシル、
ヘプタデシル、
オクタデシル、
ノナデシル、
イコシル等の飽和脂肪族炭化水素の基を表す。
【００２９】
同炭素数１〜２０のアリール基とは、
フェニル、
１−ナフチル、２−ナフチル、
２−チエニル、３−チエニル、
２−ベンゾチエニル、３−ベンゾチエニル、４−ベンゾチエニル、５−ベンゾチエニル、６−ベンゾチエニル、７−ベンゾチエニル、
１−ピロリル、２−ピロリル、３−ピロリル、
１−インドリル、２−インドリル、３−インドリル、４−インドリル、５−インドリル、６−インドリル、７−インドリル、
２−フリル、３−フリル、
２−ベンゾフリル、３−ベンゾフリル、４−ベンゾフリル、５−ベンゾフリル、６−ベンゾフリル、７−ベンゾフリル、
２−ピリジル、３−ピリジル、４−ピリジル、
２−キノリル、３−キノリル、４−キノリル、５−キノリル、６−キノリル、７−キノリル、８−キノリル、
１−イソキノリル、３−イソキノリル、４−イソキノリル、５−イソキノリル、６−イソキノリル、７−イソキノリル、８−イソキノリル、
１−イミダゾリル、２−イミダゾリル、４−イミダゾリル、
１−ベンゾイミダゾリル、２−ベンゾイミダゾリル、４−ベンゾイミダゾリル、５−ベンゾイミダゾリル、６−ベンゾイミダゾリル、７−ベンゾイミダゾリル、
２−オキサゾリル、４−オキサゾリル、５−オキサゾリル、
２−ベンゾオキサゾリル、４−ベンゾオキサゾリル、５−ベンゾオキサゾリル、６−ベンゾオキサゾリル、７−ベンゾオキサゾリル、
２−チアゾリル、４−チアゾリル、５−チアゾリル、２−ベンゾチアゾリル、４−ベンゾチアゾリル、５−ベンゾチアゾリル、６−ベンゾチアゾリル、７−ベンゾチアゾリル、
１−ピラゾリル、３−ピラゾリル、４−ピラゾリル、５−ピラゾリル、
３−イソオキサゾリル、４−イソオキサゾリル、５−イソオキサゾリル、
２−ピラジル、
２−ピリミジル、４−ピリミジル、５−ピリミジル、
３−ピリダジル、４−ピリダジル、
２−トリアジル、
２−キノキサリル、３−キノキサリル、５−キノキサリル、６−キノキサリル、
２−キナゾリル、４−キナゾリル、５−キナゾリル、６−キナゾリル、７−キナゾリル、８−キナゾリル、
３−シンノリル、４−シンノリル、５−シンノリル、６−シンノリル、７−シンノリル、８−シンノリル等の窒素原子、酸素原子や硫黄原子を有していてもよい芳香族炭化水素の基を表す。
【００３０】
また、化学式（IV）および（V）において、式中のＲ６〜Ｒ９が採用し得る炭素数１〜２０のアルコキシ基とは、
メトキシ、
エトキシ、
プロポキシ、
ブトキシ、
ペントキシ、
ヘキシロキシ、
ヘプチロキシ、
オクチロキシ、
ノニロキシ、
デシロキシ、
ウンデシロキシ、
ドデシロキシ、
トリデシロキシ、
テトラデシロキシ、
ペンタデシロキシ、
ヘキサデシロキシ、
ヘプタデシロキシ、
オクタデシロキシ、
ノナデシロキシ、
イコシロキシ等の基を表す。
【００３１】
同炭素数２〜２０のアルコキシカルボニル基とは、
メトキシカルボニル、
エトキシカルボニル、
プロポキシカルボニル、
ブトキシカルボニル、
ペントキシカルボニル、
ヘキシロキシカルボニル、
ヘプチロキシカルボニル、
オクチロキシカルボニル、
ノニロキシカルボニル、
デシロキシカルボニル、
ウンデシロキシカルボニル、
ドデシロキシカルボニル、
トリデシロキシカルボニル、
テトラデシロキシカルボニル、
ペンタデシロキシカルボニル、
ヘキサデシロキシカルボニル、
ヘプタデシロキシカルボニル、
オクタデシロキシカルボニル、
ノナデシロキシカルボニル等の基を表す。
【００３２】
同炭素数１〜２０のアルカノイル基とは、
ホルミル、
アセチル、
プロパノイル、
ブタノイル、
ペンタノイル、
ヘキサノイル、
ヘプタノイル、
オクタノイル、
ノナノイル、
デカノイル、
ウンデカノイル、
ドデカノイル、
トリデカノイル、
テトラデカノイル、
ペンタデカノイル、
ヘキサデカノイル、
ヘプタデカノイル、
オクタデカノイル、
ノナデカノイル等の基を表す。
【００３３】
同炭素数１〜２０のアルカノイルオキシ基とは、
ホルミルオキシ、
アセトキシ、
プロパノイルオキシ、
ブタノイルオキシ、
ペンタノイルオキシ、
ヘキサノイルオキシ、
ヘプタノイルオキシ、
オクタノイルオキシ、
ノナノイルオキシ、
デカノイルオキシ、
ウンデカノイルオキシ、
ドデカノイルオキシ、
トリデカノイルオキシ、
テトラデカノイルオキシ、
ペンタデカノイルオキシ、
ヘキサデカノイルオキシ、
ヘプタデカノイルオキシ、
オクタデカノイルオキシ、
ノナデカノイルオキシ等の基を表す。
【００３４】
同炭素数１〜２０のジアルキルアミノ基とは、
メチル、
エチル、
プロピル、
ブチル、
ペンチル、
ヘキシル、
ヘプチル、
オクチル、
ノニル、
デシル、
ウンデシル、
ドデシル、
トリデシル、
テトラデシル、
ペンタデシル、
ヘキサデシル、
ヘプタデシル、
オクタデシル、
ノナデシル等の基から選択される２つのアルキル基が、同一または異なって、窒素原子に結合したアミノ基を表す。
【００３５】
同炭素数２〜２０のアルキルアミノカルボニル基とは、
メチル、
エチル、
プロピル、
ブチル、
ペンチル、
ヘキシル、
ヘプチル、
オクチル、
ノニル、
デシル、
ウンデシル、
ドデシル、
トリデシル、
テトラデシル、
ペンタデシル、
ヘキサデシル、
ヘプタデシル、
オクタデシル、
ノナデシル等の基から選択されるアルキル基が窒素原子に１つ、または、同一もしくは異なって、窒素原子に２つ結合したアミノカルボニル基を表す。
【００３６】
同炭素数１〜２０のアルカノイルアミノ基とは、前述のアルカノイル基が窒素原子に結合し、且つ、
メチル、
エチル、
プロピル、
ブチル、
ペンチル、
ヘキシル、
ヘプチル、
オクチル、
ノニル、
デシル、
ウンデシル、
ドデシル、
トリデシル、
テトラデシル、
ペンタデシル、
ヘキサデシル、
ヘプタデシル、
オクタデシル、
ノナデシル等の基から選択される飽和炭化水素基が、窒素原子に１つ結合してもよいアミノ基を表す。
【００３７】
そして、化学式（I）で示される当該イミダゾール化合物の例としては、
２−（メタ）アクリロイルオキシメチルイミダゾール、
２−（メタ）アクリロイルオキシエチルイミダゾール、
２−（メタ）アクリロイルオキシプロピルイミダゾール、
２−（メタ）アクリロイルオキシブチルイミダゾール、
２−（メタ）アクリロイルオキシヘプチルイミダゾール、
２−（メタ）アクリロイルオキシウンデシルイミダゾール、
１−メチル−２−（メタ）アクリロイルオキシメチルイミダゾール、
１−アリル−２−（メタ）アクリロイルオキシメチルイミダゾール、
１−フェニル−２−（メタ）アクリロイルオキシメチルイミダゾール、
１−ベンジル−２−（メタ）アクリロイルオキシメチルイミダゾール、
４−メチル−２−（メタ）アクリロイルオキシメチルイミダゾール、
４−アリル−２−（メタ）アクリロイルオキシメチルイミダゾール、
４−フェニル−２−（メタ）アクリロイルオキシメチルイミダゾール、
４−ベンジル−２−（メタ）アクリロイルオキシメチルイミダゾール、
１，４−ジメチル−２−（メタ）アクリロイルオキシメチルイミダゾール、
１−メチル−４−アリル−２−（メタ）アクリロイルオキシメチルイミダゾール、
１−メチル−４−フェニル−２−（メタ）アクリロイルオキシメチルイミダゾール、
１−メチル−４−ベンジル−２−（メタ）アクリロイルオキシメチルイミダゾール、
１−アリル−４−メチル−２−（メタ）アクリロイルオキシメチルイミダゾール、
１，４−ジアリル−２−（メタ）アクリロイルオキシメチルイミダゾール、
１−アリル−４−フェニル−２−（メタ）アクリロイルオキシメチルイミダゾール、
１−アリル−４−ベンジル−２−（メタ）アクリロイルオキシメチルイミダゾール、
１−フェニル−４−メチル−２−（メタ）アクリロイルオキシメチルイミダゾール、
１−フェニル−４−アリル−２−（メタ）アクリロイルオキシメチルイミダゾール、
１，４−ジフェニル−２−（メタ）アクリロイルオキシメチルイミダゾール、
１−フェニル−４−ベンジル−２−（メタ）アクリロイルオキシメチルイミダゾール、
１−ベンジル−４−メチル−２−（メタ）アクリロイルオキシメチルイミダゾール、
１−ベンジル−４−アリル−２−（メタ）アクリロイルオキシメチルイミダゾール、
１−ベンジル−４−フェニル−２−（メタ）アクリロイルオキシメチルイミダゾール、
１，４−ジベンジル−２−（メタ）アクリロイルオキシメチルイミダゾール、
１，５−ジメチル−２−（メタ）アクリロイルオキシメチルイミダゾール、
１−メチル−５−アリル−２−（メタ）アクリロイルオキシメチルイミダゾール、
１−メチル−５−フェニル−２−（メタ）アクリロイルオキシメチルイミダゾール、
１−メチル−５−ベンジル−２−（メタ）アクリロイルオキシメチルイミダゾール、
１−アリル−５−メチル−２−（メタ）アクリロイルオキシメチルイミダゾール、
１，５−ジアリル−２−（メタ）アクリロイルオキシメチルイミダゾール、
１−アリル−５−フェニル−２−（メタ）アクリロイルオキシメチルイミダゾール、
１−アリル−５−ベンジル−２−（メタ）アクリロイルオキシメチルイミダゾール、
１−フェニル−５−メチル−２−（メタ）アクリロイルオキシメチルイミダゾール、
１−フェニル−５−アリル−２−（メタ）アクリロイルオキシメチルイミダゾール、
１，５−ジフェニル−２−（メタ）アクリロイルオキシメチルイミダゾール、
１−フェニル−５−ベンジル−２−（メタ）アクリロイルオキシメチルイミダゾール、
１−ベンジル−５−メチル−２−（メタ）アクリロイルオキシメチルイミダゾール、
１−ベンジル−５−アリル−２−（メタ）アクリロイルオキシメチルイミダゾール、
１−ベンジル−５−フェニル−２−（メタ）アクリロイルオキシメチルイミダゾール、
１，５−ジベンジル−２−（メタ）アクリロイルオキシメチルイミダゾール、
４，５−ジメチル−２−（メタ）アクリロイルオキシメチルイミダゾール、
４−メチル−５−アリル−２−（メタ）アクリロイルオキシメチルイミダゾール、
４−メチル−５−フェニル−２−（メタ）アクリロイルオキシメチルイミダゾール、
４−メチル−５−ベンジル−２−（メタ）アクリロイルオキシメチルイミダゾール、
４，５−ジアリル−２−（メタ）アクリロイルオキシメチルイミダゾール、
４−アリル−５−フェニル−２−（メタ）アクリロイルオキシメチルイミダゾール、
４−アリル−５−ベンジル−２−（メタ）アクリロイルオキシメチルイミダゾール、
４，５−ジフェニル−２−（メタ）アクリロイルオキシメチルイミダゾール、
４−フェニル−５−ベンジル−２−（メタ）アクリロイルオキシメチルイミダゾール、
４，５−ジベンジル−２−（メタ）アクリロイルオキシメチルイミダゾール、
１，４，５−トリメチル−２−（メタ）アクリロイルオキシメチルイミダゾール、
１，４−ジメチル−５−アリル−２−（メタ）アクリロイルオキシメチルイミダゾール、
１，４−ジメチル−５−フェニル−２−（メタ）アクリロイルオキシメチルイミダゾール、
１，４−ジメチル−５−ベンジル−２−（メタ）アクリロイルオキシメチルイミダゾール、
１，５−ジメチル−４−アリル−２−（メタ）アクリロイルオキシメチルイミダゾール、
１−メチル−４，５−ジアリル−２−（メタ）アクリロイルオキシメチルイミダゾール、
１−メチル−４−アリル−５−フェニル−２−（メタ）アクリロイルオキシメチルイミダゾール、
１−メチル−４−アリル−５−ベンジル−２−（メタ）アクリロイルオキシメチルイミダゾール、
１，５−ジメチル−４−フェニル−２−（メタ）アクリロイルオキシメチルイミダゾール、
１−メチル−４−フェニル−５−アリル−２−（メタ）アクリロイルオキシメチルイミダゾール、
１−メチル−４，５−ジフェニル−２−（メタ）アクリロイルオキシメチルイミダゾール、
１−メチル−４−フェニル−５−ベンジル−２−（メタ）アクリロイルオキシメチルイミダゾール、
１，５−ジメチル−４−ベンジル−２−（メタ）アクリロイルオキシメチルイミダゾール、
１−メチル−４−ベンジル−５−アリル−２−（メタ）アクリロイルオキシメチルイミダゾール、
１−メチル−４−ベンジル−５−フェニル−２−（メタ）アクリロイルオキシメチルイミダゾール、
１−メチル−４，５−ジベンジル−２−（メタ）アクリロイルオキシメチルイミダゾール、
１−アリル−４，５−ジメチル−２−（メタ）アクリロイルオキシメチルイミダゾール、
１，５−ジアリル−４−メチル−２−（メタ）アクリロイルオキシメチルイミダゾール、
１−アリル−４−メチル−５−アリール−２−（メタ）アクリロイルオキシメチルイミダゾール、
１−アリル−４−メチル−５−ベンジル−２−（メタ）アクリロイルオキシメチルイミダゾール、
１，４−ジアリル−５−メチル−２−（メタ）アクリロイルオキシメチルイミダゾール、
１，４，５−トリアリル−２−（メタ）アクリロイルオキシメチルイミダゾール、
１，４−ジアリル−５−フェニル−２−（メタ）アクリロイルオキシメチルイミダゾール、
１，４−ジアリル−５−ベンジル−２−（メタ）アクリロイルオキシメチルイミダゾール、
１−アリル−４−フェニル−５−メチル−２−（メタ）アクリロイルオキシメチルイミダゾール、
１，５−アリル−４−フェニル−２−（メタ）アクリロイルオキシアルキルイミダゾール、
１−アリル−４，５−ジフェニル−２−（メタ）アクリロイルオキシメチルイミダゾール、
１−アリル−４−フェニル−５−ベンジル−２−（メタ）アクリロイルオキシメチルイミダゾール、
１−アリル−４−ベンジル−５−メチル−２−（メタ）アクリロイルオキシメチルイミダゾール、
１，５−アリル−４−ベンジル−２−（メタ）アクリロイルオキシメチルイミダゾール、
１−アリル−４−ベンジル−５−フェニル−２−（メタ）アクリロイルオキシメチルイミダゾール、
１−アリル−４，５−ジベンジル−２−（メタ）アクリロイルオキシメチルイミダゾール、
１−フェニル−４，５−ジメチル−２−（メタ）アクリロイルオキシメチルイミダゾール、
１−フェニル−４−メチル−５−アリル−２−（メタ）アクリロイルオキシメチルイミダゾール、
１，５−ジフェニル−４−メチル−２−（メタ）アクリロイルオキシメチルイミダゾール、
１−フェニル−４−メチル−５−ベンジル−２−（メタ）アクリロイルオキシメチルイミダゾール、
１−フェニル−４−アリル−５−メチル−２−（メタ）アクリロイルオキシメチルイミダゾール、
１−フェニル−４，５−ジアリル−２−（メタ）アクリロイルオキシメチルイミダゾール、
１，５−ジフェニル−４−アリル−２−（メタ）アクリロイルオキシメチルイミダゾール、
１−フェニル−４−アリル−５−ベンジル−２−（メタ）アクリロイルオキシメチルイミダゾール、
１，４−ジフェニル−５−メチル−２−（メタ）アクリロイルオキシメチルイミダゾール、
１，４−ジフェニル−５−アリル−２−（メタ）アクリロイルオキシメチルイミダゾール、
１，４，５−トリフェニル−２−（メタ）アクリロイルオキシメチルイミダゾール、
１，４−ジフェニル−５−ベンジル−２−（メタ）アクリロイルオキシメチルイミダゾール、
１−フェニル−４−ベンジル−５−メチル−２−（メタ）アクリロイルオキシメチルイミダゾール、
１−フェニル−４−ベンジル−５−アリル−２−（メタ）アクリロイルオキシメチルイミダゾール、
１，５−ジフェニル−４−ベンジル−２−（メタ）アクリロイルオキシメチルイミダゾール、
１−フェニル−４，５−ジベンジル−２−（メタ）アクリロイルオキシメチルイミダゾール、
１−ベンジル−４，５−ジメチル−２−（メタ）アクリロイルオキシメチルイミダゾール、
１−ベンジル−４−メチル−５−アリル−２−（メタ）アクリロイルオキシメチルイミダゾール、
１−ベンジル−４−メチル−５−フェニル−２−（メタ）アクリロイルオキシメチルイミダゾール、
１，５−ジベンジル−４−メチル−２−（メタ）アクリロイルオキシメチルイミダゾール、
１−ベンジル−４−アリル−５−メチル−２−（メタ）アクリロイルオキシメチルイミダゾール、
１−ベンジル−４，５−ジアリル−２−（メタ）アクリロイルオキシメチルイミダゾール、
１−ベンジル−４−アリル−５−フェニル−２−（メタ）アクリロイルオキシメチルイミダゾール、
１，５−ジベンジル−４−アリル−２−（メタ）アクリロイルオキシメチルイミダゾール、
１−ベンジル−４−フェニル−５−メチル−２−（メタ）アクリロイルオキシメチルイミダゾール、
１−ベンジル−４−フェニル−５−アリル−２−（メタ）アクリロイルオキシメチルイミダゾール、
１−ベンジル−４，５−ジフェニル−２−（メタ）アクリロイルオキシメチルイミダゾール、
１，５−ジベンジル−４−フェニル−２−（メタ）アクリロイルオキシメチルイミダゾール、
１，４−ジベンジル−５−メチル−２−（メタ）アクリロイルオキシメチルイミダゾール、
１，４−ジベンジル−５−アリル−２−（メタ）アクリロイルオキシメチルイミダゾール、
１，４−ジベンジル−５−フェニル−２−（メタ）アクリロイルオキシメチルイミダゾール、
１，４，５−トリベンジル−２−（メタ）アクリロイルオキシメチルイミダゾール、
１，４−ジメチル−２−（メタ）アクリロイルアミノメチルイミダゾール、
１−メチル−４−アリル−２−（メタ）アクリロイルアミノメチルイミダゾール、
１−メチル−４−フェニル−２−（メタ）アクリロイルアミノメチルイミダゾール、
１−メチル−４−ベンジル−２−（メタ）アクリロイルアミノメチルイミダゾール、
１−アリル−４−メチル−２−（メタ）アクリロイルアミノメチルイミダゾール、
１，４−ジアリル−２−（メタ）アクリロイルアミノメチルイミダゾール、
１−アリル−４−フェニル−２−（メタ）アクリロイルアミノメチルイミダゾール、
１−アリル−４−ベンジル−２−（メタ）アクリロイルアミノメチルイミダゾール、
１−フェニル−４−メチル−２−（メタ）アクリロイルアミノメチルイミダゾール、
１−フェニル−４−アリル−２−（メタ）アクリロイルアミノメチルイミダゾール、
１，４−ジフェニル−２−（メタ）アクリロイルアミノメチルイミダゾール、
１−フェニル−４−ベンジル−２−（メタ）アクリロイルアミノメチルイミダゾール、
１−ベンジル−４−メチル−２−（メタ）アクリロイルアミノメチルイミダゾール、
１−ベンジル−４−アリル−２−（メタ）アクリロイルアミノメチルイミダゾール、
１−ベンジル−４−フェニル−２−（メタ）アクリロイルアミノメチルイミダゾール、
１，４−ジベンジル−２−（メタ）アクリロイルアミノメチルイミダゾール、
１，５−ジメチル−２−（メタ）アクリロイルアミノメチルイミダゾール、
１−メチル−５−アリル−２−（メタ）アクリロイルアミノメチルイミダゾール、
１−メチル−５−フェニル−２−（メタ）アクリロイルアミノメチルイミダゾール、
１−メチル−５−ベンジル−２−（メタ）アクリロイルアミノメチルイミダゾール、
１−アリル−５−メチル−２−（メタ）アクリロイルアミノメチルイミダゾール、
１，５−ジアリル−２−（メタ）アクリロイルアミノメチルイミダゾール、
１−アリル−５−フェニル−２−（メタ）アクリロイルアミノメチルイミダゾール、
１−アリル−５−ベンジル−２−（メタ）アクリロイルアミノメチルイミダゾール、
１−フェニル−５−メチル−２−（メタ）アクリロイルアミノメチルイミダゾール、
１−フェニル−５−アリル−２−（メタ）アクリロイルアミノメチルイミダゾール、
１，５−ジフェニル−２−（メタ）アクリロイルアミノメチルイミダゾール、
１−フェニル−５−ベンジル−２−（メタ）アクリロイルアミノメチルイミダゾール、
１−ベンジル−５−メチル−２−（メタ）アクリロイルアミノメチルイミダゾール、
１−ベンジル−５−アリル−２−（メタ）アクリロイルアミノメチルイミダゾール、
１−ベンジル−５−フェニル−２−（メタ）アクリロイルアミノメチルイミダゾール、
１，５−ジベンジル−２−（メタ）アクリロイルアミノメチルイミダゾール、
４，５−ジメチル−２−（メタ）アクリロイルアミノメチルイミダゾール、
４−メチル−５−アリル−２−（メタ）アクリロイルアミノメチルイミダゾール、
４−メチル−５−フェニル−２−（メタ）アクリロイルアミノメチルイミダゾール、
４−メチル−５−ベンジル−２−（メタ）アクリロイルアミノメチルイミダゾール、
４，５−ジアリル−２−（メタ）アクリロイルアミノメチルイミダゾール、
４−アリル−５−フェニル−２−（メタ）アクリロイルアミノメチルイミダゾール、
４−アリル−５−ベンジル−２−（メタ）アクリロイルアミノメチルイミダゾール、
４，５−ジフェニル−２−（メタ）アクリロイルアミノメチルイミダゾール、
４−フェニル−５−ベンジル−２−（メタ）アクリロイルアミノメチルイミダゾール、
４，５−ジベンジル−２−（メタ）アクリロイルアミノメチルイミダゾール、
１，４，５−トリメチル−２−（メタ）アクリロイルアミノメチルイミダゾール、
１，４−ジメチル−５−アリル−２−（メタ）アクリロイルアミノメチルイミダゾール、
１，４−ジメチル−５−フェニル−２−（メタ）アクリロイルアミノメチルイミダゾール、
１，４−ジメチル−５−ベンジル−２−（メタ）アクリロイルアミノメチルイミダゾール、
１，５−ジメチル−４−アリル−２−（メタ）アクリロイルアミノメチルイミダゾール、
１−メチル−４，５−ジアリル−２−（メタ）アクリロイルアミノメチルイミダゾール、
１−メチル−４−アリル−５−フェニル−２−（メタ）アクリロイルアミノメチルイミダゾール、
１−メチル−４−アリル−５−ベンジル−２−（メタ）アクリロイルアミノメチルイミダゾール、
１，５−ジメチル−４−フェニル−２−（メタ）アクリロイルアミノメチルイミダゾール、
１−メチル−４−フェニル−５−アリル−２−（メタ）アクリロイルアミノメチルイミダゾール、
１−メチル−４，５−ジフェニル−２−（メタ）アクリロイルアミノメチルイミダゾール、
１−メチル−４−フェニル−５−ベンジル−２−（メタ）アクリロイルアミノメチルイミダゾール、
１，５−ジメチル−４−ベンジル−２−（メタ）アクリロイルアミノメチルイミダゾール、
１−メチル−４−ベンジル−５−アリル−２−（メタ）アクリロイルアミノメチルイミダゾール、
１−メチル−４−ベンジル−５−フェニル−２−（メタ）アクリロイルアミノメチルイミダゾール、
１−メチル−４，５−ジベンジル−２−（メタ）アクリロイルアミノメチルイミダゾール、
１−アリル−４，５−ジメチル−２−（メタ）アクリロイルアミノメチルイミダゾール、
１，５−ジアリル−４−メチル−２−（メタ）アクリロイルアミノメチルイミダゾール、
１−アリル−４−メチル−５−アリール−２−（メタ）アクリロイルアミノメチルイミダゾール、
１−アリル−４−メチル−５−ベンジル−２−（メタ）アクリロイルアミノメチルイミダゾール、
１，４−ジアリル−５−メチル−２−（メタ）アクリロイルアミノメチルイミダゾール、
１，４，５−トリアリル−２−（メタ）アクリロイルアミノメチルイミダゾール、
１，４−ジアリル−５−フェニル−２−（メタ）アクリロイルアミノメチルイミダゾール、
１，４−ジアリル−５−ベンジル−２−（メタ）アクリロイルアミノメチルイミダゾール、
１−アリル−４−フェニル−５−メチル−２−（メタ）アクリロイルアミノメチルイミダゾール、
１，５−アリル−４−フェニル−２−（メタ）アクリロイルアミノアルキルイミダゾール、
１−アリル−４，５−ジフェニル−２−（メタ）アクリロイルアミノメチルイミダゾール、
１−アリル−４−フェニル−５−ベンジル−２−（メタ）アクリロイルアミノメチルイミダゾール、
１−アリル−４−ベンジル−５−メチル−２−（メタ）アクリロイルアミノメチルイミダゾール、
１，５−アリル−４−ベンジル−２−（メタ）アクリロイルアミノメチルイミダゾール、
１−アリル−４−ベンジル−５−フェニル−２−（メタ）アクリロイルアミノメチルイミダゾール、
１−アリル−４，５−ジベンジル−２−（メタ）アクリロイルアミノメチルイミダゾール、
１−フェニル−４，５−ジメチル−２−（メタ）アクリロイルアミノメチルイミダゾール、
１−フェニル−４−メチル−５−アリル−２−（メタ）アクリロイルアミノメチルイミダゾール、
１，５−ジフェニル−４−メチル−２−（メタ）アクリロイルアミノメチルイミダゾール、
１−フェニル−４−メチル−５−ベンジル−２−（メタ）アクリロイルアミノメチルイミダゾール、
１−フェニル−４−アリル−５−メチル−２−（メタ）アクリロイルアミノメチルイミダゾール、
１−フェニル−４，５−ジアリル−２−（メタ）アクリロイルアミノメチルイミダゾール、
１，５−ジフェニル−４−アリル−２−（メタ）アクリロイルアミノメチルイミダゾール、
１−フェニル−４−アリル−５−ベンジル−２−（メタ）アクリロイルアミノメチルイミダゾール、
１，４−ジフェニル−５−メチル−２−（メタ）アクリロイルアミノメチルイミダゾール、
１，４−ジフェニル−５−アリル−２−（メタ）アクリロイルアミノメチルイミダゾール、
１，４，５−トリフェニル−２−（メタ）アクリロイルアミノメチルイミダゾール、
１，４−ジフェニル−５−ベンジル−２−（メタ）アクリロイルアミノメチルイミダゾール、
１−フェニル−４−ベンジル−５−メチル−２−（メタ）アクリロイルアミノメチルイミダゾール、
１−フェニル−４−ベンジル−５−アリル−２−（メタ）アクリロイルアミノメチルイミダゾール、
１，５−ジフェニル−４−ベンジル−２−（メタ）アクリロイルアミノメチルイミダゾール、
１−フェニル−４，５−ジベンジル−２−（メタ）アクリロイルアミノメチルイミダゾール、
１−ベンジル−４，５−ジメチル−２−（メタ）アクリロイルアミノメチルイミダゾール、
１−ベンジル−４−メチル−５−アリル−２−（メタ）アクリロイルアミノメチルイミダゾール、
１−ベンジル−４−メチル−５−フェニル−２−（メタ）アクリロイルアミノメチルイミダゾール、
１，５−ジベンジル−４−メチル−２−（メタ）アクリロイルアミノメチルイミダゾール、
１−ベンジル−４−アリル−５−メチル−２−（メタ）アクリロイルアミノメチルイミダゾール、
１−ベンジル−４，５−ジアリル−２−（メタ）アクリロイルアミノメチルイミダゾール、
１−ベンジル−４−アリル−５−フェニル−２−（メタ）アクリロイルアミノメチルイミダゾール、
１，５−ジベンジル−４−アリル−２−（メタ）アクリロイルアミノメチルイミダゾール、
１−ベンジル−４−フェニル−５−メチル−２−（メタ）アクリロイルアミノメチルイミダゾール、
１−ベンジル−４−フェニル−５−アリル−２−（メタ）アクリロイルアミノメチルイミダゾール、
１−ベンジル−４，５−ジフェニル−２−（メタ）アクリロイルアミノメチルイミダゾール、
１，５−ジベンジル−４−フェニル−２−（メタ）アクリロイルアミノメチルイミダゾール、
１，４−ジベンジル−５−メチル−２−（メタ）アクリロイルアミノメチルイミダゾール、
１，４−ジベンジル−５−アリル−２−（メタ）アクリロイルアミノメチルイミダゾール、
１，４−ジベンジル−５−フェニル−２−（メタ）アクリロイルアミノメチルイミダゾール、
１，４，５−トリベンジル−２−（メタ）アクリロイルアミノメチルイミダゾール、
２−（メタ）アクリロイルアミノメチルイミダゾール、
２−（メタ）アクリロイルアミノエチルイミダゾール、
２−（メタ）アクリロイルアミノプロピルイミダゾール、
２−（メタ）アクリロイルアミノブチルイミダゾール、
１−メチル−２−（メタ）アクリロイルアミノメチルイミダゾール、
１−アリル−２−（メタ）アクリロイルアミノメチルイミダゾール、
１−フェニル−２−（メタ）アクリロイルアミノメチルイミダゾール、
１−ベンジル−２−（メタ）アクリロイルアミノメチルイミダゾール、
４−メチル−２−（メタ）アクリロイルアミノメチルイミダゾール、
４−アリル−２−（メタ）アクリロイルアミノメチルイミダゾール、
４−フェニル−２−（メタ）アクリロイルアミノメチルイミダゾール、
４−ベンジル−２−（メタ）アクリロイルアミノメチルイミダゾール等
を挙げることができる。
【００３８】
同じく、化学式（II）で示される当該イミダゾール化合物の例としては、
４−（メタ）アクリロイルオキシイミダゾール、
１−メチル−４−（メタ）アクリロイルオキシメチルイミダゾール、
１−アリル−４−（メタ）アクリロイルオキシメチルイミダゾール、
１−フェニル−４−（メタ）アクリロイルオキシメチルイミダゾール、
１−ベンジル−４−（メタ）アクリロイルオキシメチルイミダゾール、
１−メチル−５−（メタ）アクリロイルオキシメチルイミダゾール、
１−アリル−５−（メタ）アクリロイルオキシメチルイミダゾール、
１−フェニル−５−（メタ）アクリロイルオキシメチルイミダゾール、
１−ベンジル−５−（メタ）アクリロイルオキシメチルイミダゾール、
２−メチル−４−（メタ）アクリロイルオキシメチルイミダゾール、
２−アリル−４−（メタ）アクリロイルオキシメチルイミダゾール、
２−フェニル−４−（メタ）アクリロイルオキシメチルイミダゾール、
２−ベンジル−４−（メタ）アクリロイルオキシメチルイミダゾール、
４−メチル−５−（メタ）アクリロイルオキシメチルイミダゾール、
４−アリル−５−（メタ）アクリロイルオキシメチルイミダゾール、
４−フェニル−５−（メタ）アクリロイルオキシメチルイミダゾール、
４−ベンジル−５−（メタ）アクリロイルオキシメチルイミダゾール、
１，２−ジメチル−４−（メタ）アクリロイルオキシメチルイミダゾール、
１−メチル−２−アリル−４−（メタ）アクリロイルオキシメチルイミダゾール、
１−メチル−２−フェニル−４−（メタ）アクリロイルオキシメチルイミダゾール、
１−メチル−２−ベンジル−４−（メタ）アクリロイルオキシメチルイミダゾール、
１−アリル−２−メチル−４−（メタ）アクリロイルオキシメチルイミダゾール、
１，２−ジアリル−４−（メタ）アクリロイルオキシメチルイミダゾール、
１−アリル−２−フェニル−４−（メタ）アクリロイルオキシメチルイミダゾール、
１−アリル−２−ベンジル−４−（メタ）アクリロイルオキシメチルイミダゾール、
１−フェニル−２−メチル−４−（メタ）アクリロイルオキシメチルイミダゾール、
１−フェニル−２−アリル−４−（メタ）アクリロイルオキシメチルイミダゾール、
１，２−ジフェニル−４−（メタ）アクリロイルオキシメチルイミダゾール、
１−フェニル−２−ベンジル−４−（メタ）アクリロイルオキシメチルイミダゾール、
１−ベンジル−２−メチル−４−（メタ）アクリロイルオキシメチルイミダゾール、
１−ベンジル−２−アリル−４−（メタ）アクリロイルオキシメチルイミダゾール、
１−ベンジル−２−フェニル−４−（メタ）アクリロイルオキシメチルイミダゾール、
１，２−ベンジル−４−（メタ）アクリロイルオキシメチルイミダゾール、
１，５−ジメチル−４−（メタ）アクリロイルオキシメチルイミダゾール、
１−メチル−５−アリル−４−（メタ）アクリロイルオキシメチルイミダゾール、
１−メチル−５−フェニル−４−（メタ）アクリロイルオキシメチルイミダゾール、
１−メチル−５−ベンジル−４−（メタ）アクリロイルオキシメチルイミダゾール、
１−アリル−５−メチル−４−（メタ）アクリロイルオキシメチルイミダゾール、
１，５−ジアリル−４−（メタ）アクリロイルオキシメチルイミダゾール、
１−アリル−５−フェニル−４−（メタ）アクリロイルオキシメチルイミダゾール、
１−アリル−５−ベンジル−４−（メタ）アクリロイルオキシメチルイミダゾール、
１−フェニル−５−メチル−４−（メタ）アクリロイルオキシメチルイミダゾール、
１−フェニル−５−アリル−４−（メタ）アクリロイルオキシメチルイミダゾール、
１，５−ジフェニル−４−（メタ）アクリロイルオキシメチルイミダゾール、
１−フェニル−５−ベンジル−４−（メタ）アクリロイルオキシメチルイミダゾール、
１−ベンジル−５−メチル−４−（メタ）アクリロイルオキシメチルイミダゾール、
１−ベンジル−５−アリル−４−（メタ）アクリロイルオキシメチルイミダゾール、
１−ベンジル−５−フェニル−４−（メタ）アクリロイルオキシメチルイミダゾール、
１，５−ベンジル−４−（メタ）アクリロイルオキシメチルイミダゾール、
１，２−ジメチル−５−（メタ）アクリロイルオキシメチルイミダゾール、
１−メチル−２−アリル−５−（メタ）アクリロイルオキシメチルイミダゾール、
１−メチル−２−フェニル−５−（メタ）アクリロイルオキシメチルイミダゾール、
１−メチル−２−ベンジル−５−（メタ）アクリロイルオキシメチルイミダゾール、
１−アリル−２−メチル−５−（メタ）アクリロイルオキシメチルイミダゾール、
１，２−ジアリル−５−（メタ）アクリロイルオキシメチルイミダゾール、
１−アリル−２−フェニル−５−（メタ）アクリロイルオキシメチルイミダゾール、
１−アリル−２−ベンジル−５−（メタ）アクリロイルオキシメチルイミダゾール、
１−フェニル−２−メチル−５−（メタ）アクリロイルオキシメチルイミダゾール、
１−フェニル−２−アリル−５−（メタ）アクリロイルオキシメチルイミダゾール、
１，２−ジフェニル−５−（メタ）アクリロイルオキシメチルイミダゾール、
１−フェニル−２−ベンジル−５−（メタ）アクリロイルオキシメチルイミダゾール、
１−ベンジル−２−メチル−５−（メタ）アクリロイルオキシメチルイミダゾール、
１−ベンジル−２−アリル−５−（メタ）アクリロイルオキシメチルイミダゾール、
１−ベンジル−２−フェニル−５−（メタ）アクリロイルオキシメチルイミダゾール、
１，２−ベンジル−５−（メタ）アクリロイルオキシメチルイミダゾール、
１，４−ジメチル−５−（メタ）アクリロイルオキシメチルイミダゾール、
１−メチル−４−アリル−５−（メタ）アクリロイルオキシメチルイミダゾール、
１−メチル−４−フェニル−５−（メタ）アクリロイルオキシメチルイミダゾール、
１−メチル−４−ベンジル−５−（メタ）アクリロイルオキシメチルイミダゾール、
１−アリル−４−メチル−５−（メタ）アクリロイルオキシメチルイミダゾール、
１，４−ジアリル−５−（メタ）アクリロイルオキシメチルイミダゾール、
１−アリル−４−フェニル−５−（メタ）アクリロイルオキシメチルイミダゾール、
１−アリル−４−ベンジル−５−（メタ）アクリロイルオキシメチルイミダゾール、
１−フェニル−４−メチル−５−（メタ）アクリロイルオキシメチルイミダゾール、
１−フェニル−４−アリル−５−（メタ）アクリロイルオキシメチルイミダゾール、
１，４−ジフェニル−５−（メタ）アクリロイルオキシメチルイミダゾール、
１−フェニル−４−ベンジル−５−（メタ）アクリロイルオキシメチルイミダゾール、
１−ベンジル−４−メチル−５−（メタ）アクリロイルオキシメチルイミダゾール、
１−ベンジル−４−アリル−５−（メタ）アクリロイルオキシメチルイミダゾール、
１−ベンジル−４−フェニル−５−（メタ）アクリロイルオキシメチルイミダゾール、
１，４−ベンジル−５−（メタ）アクリロイルオキシメチルイミダゾール、
２，４−ジメチル−５−（メタ）アクリロイルオキシメチルイミダゾール、
２−メチル−４−アリル−５−（メタ）アクリロイルオキシメチルイミダゾール、
２−メチル−４−フェニル−５−（メタ）アクリロイルオキシメチルイミダゾール、
２−メチル−４−ベンジル−５−（メタ）アクリロイルオキシメチルイミダゾール、
２−アリル−４−メチル−５−（メタ）アクリロイルオキシメチルイミダゾール、
２，４−ジアリル−５−（メタ）アクリロイルオキシメチルイミダゾール、
２−アリル−４−フェニル−５−（メタ）アクリロイルオキシメチルイミダゾール、
２−アリル−４−ベンジル−５−（メタ）アクリロイルオキシメチルイミダゾール、
２−フェニル−４−メチル−５−（メタ）アクリロイルオキシメチルイミダゾール、
２−フェニル−４−アリル−５−（メタ）アクリロイルオキシメチルイミダゾール、
２，４−ジフェニル−５−（メタ）アクリロイルオキシメチルイミダゾール、
２−フェニル−４−ベンジル−５−（メタ）アクリロイルオキシメチルイミダゾール、
２−ベンジル−４−メチル−５−（メタ）アクリロイルオキシメチルイミダゾール、
２−ベンジル−４−アリル−５−（メタ）アクリロイルオキシメチルイミダゾール、
２−ベンジル−４−フェニル−５−（メタ）アクリロイルオキシメチルイミダゾール、
２，４−ベンジル−５−（メタ）アクリロイルオキシメチルイミダゾール、
１，２，５−トリメチル−４−（メタ）アクリロイルオキシメチルイミダゾール、
１，２−ジメチル−５−アリル−４−（メタ）アクリロイルオキシメチルイミダゾール、
１，２−ジメチル−５−フェニル−４−（メタ）アクリロイルオキシメチルイミダゾール、
１，２−ジメチル−５−ベンジル−４−（メタ）アクリロイルオキシメチルイミダゾール、
１，５−ジメチル−２−アリル−４−（メタ）アクリロイルオキシメチルイミダゾール、
１−メチル−２，５−ジアリル−４−（メタ）アクリロイルオキシメチルイミダゾール、
１−メチル−２−アリル−５−フェニル−４−（メタ）アクリロイルオキシメチルイミダゾール、
１−メチル−２−アリル−５−ベンジル−４−（メタ）アクリロイルオキシメチルイミダゾール、
１，５−ジメチル−２−フェニル−４−（メタ）アクリロイルオキシメチルイミダゾール、
１−メチル−２−フェニル−５−アリル−４−（メタ）アクリロイルオキシメチルイミダゾール、
１−メチル−２，５−ジフェニル−４−（メタ）アクリロイルオキシメチルイミダゾール、
１−メチル−２−フェニル−５−ベンジル−４−（メタ）アクリロイルオキシメチルイミダゾール、
１，５−ジメチル−２−ベンジル−４−（メタ）アクリロイルオキシメチルイミダゾール、
１−メチル−２−ベンジル−５−アリル−４−（メタ）アクリロイルオキシメチルイミダゾール、
１−メチル−２−ベンジル−５−フェニル−４−（メタ）アクリロイルオキシメチルイミダゾール、
１−メチル−２，５−ジベンジル−４−（メタ）アクリロイルオキシメチルイミダゾール、
１−アリル−２，５−ジメチル−４−（メタ）アクリロイルオキシメチルイミダゾール、
１，５−ジアリル−２−メチル−４−（メタ）アクリロイルオキシメチルイミダゾール、
１−アリル−２−メチル−５−フェニル−４−（メタ）アクリロイルオキシメチルイミダゾール、
１−アリル−２−メチル−５−ベンジル−４−（メタ）アクリロイルオキシメチルイミダゾール、
１，２−ジアリル−５−メチル−４−（メタ）アクリロイルオキシメチルイミダゾール、
１，２，５−トリアリル−４−（メタ）アクリロイルオキシメチルイミダゾール、
１，２−ジアリル−５−フェニル−４−（メタ）アクリロイルオキシメチルイミダゾール、
１，２−ジアリル−５−ベンジル−４−（メタ）アクリロイルオキシメチルイミダゾール、
１−アリル−２−フェニル−５−メチル−４−（メタ）アクリロイルオキシメチルイミダゾール、
１，５−ジアリル−２−フェニル−４−（メタ）アクリロイルオキシメチルイミダゾール、
１−アリル−２，５−ジフェニル−４−（メタ）アクリロイルオキシメチルイミダゾール、
１−アリル−２−フェニル−５−ベンジル−４−（メタ）アクリロイルオキシメチルイミダゾール、
１−アリル−２−ベンジル−５−メチル−４−（メタ）アクリロイルオキシメチルイミダゾール、
１，５−ジアリル−２−ベンジル−４−（メタ）アクリロイルオキシメチルイミダゾール、
１−アリル−２−ベンジル−５−フェニル−４−（メタ）アクリロイルオキシメチルイミダゾール、
１−アリル−２，５−ジベンジル−４−（メタ）アクリロイルオキシメチルイミダゾール、
１−フェニル−２，５−ジメチル−４−（メタ）アクリロイルオキシメチルイミダゾール、
１−フェニル−２−メチル−５−アリル−４−（メタ）アクリロイルオキシメチルイミダゾール、
１，５−ジフェニル−２−メチル−４−（メタ）アクリロイルオキシメチルイミダゾール、
１−フェニル−２−メチル−５−ベンジル−４−（メタ）アクリロイルオキシメチルイミダゾール、
１−フェニル−２−アリル−５−メチル−４−（メタ）アクリロイルオキシメチルイミダゾール、
１−フェニル−２，５−ジアリル−４−（メタ）アクリロイルオキシメチルイミダゾール、
１，５−ジフェニル−２−アリル−４−（メタ）アクリロイルオキシメチルイミダゾール、
１−フェニル−２−アリル−５−ベンジル−４−（メタ）アクリロイルオキシメチルイミダゾール、
１，２−ジフェニル−５−メチル−４−（メタ）アクリロイルオキシメチルイミダゾール、
１，２−ジフェニル−５−アリル−４−（メタ）アクリロイルオキシメチルイミダゾール、
１，２，５−トリフェニル−４−（メタ）アクリロイルオキシメチルイミダゾール、
１，２−ジフェニル−５−ベンジル−４−（メタ）アクリロイルオキシメチルイミダゾール、
１−フェニル−２−ベンジル−５−メチル−４−（メタ）アクリロイルオキシメチルイミダゾール、
１−フェニル−２−ベンジル−５−アリル−４−（メタ）アクリロイルオキシメチルイミダゾール、
１，５−ジフェニル−２−ベンジル−４−（メタ）アクリロイルオキシメチルイミダゾール、
１−フェニル−２，５−ジベンジル−４−（メタ）アクリロイルオキシメチルイミダゾール、
１−ベンジル−２，５−ジメチル−４−（メタ）アクリロイルオキシメチルイミダゾール、
１−ベンジル−２−メチル−５−アリル−４−（メタ）アクリロイルオキシメチルイミダゾール、
１−ベンジル−２−メチル−５−フェニル−４−（メタ）アクリロイルオキシメチルイミダゾール、
１，５−ジベンジル−２−メチル−４−（メタ）アクリロイルオキシメチルイミダゾール、
１−ベンジル−２−アリル−５−メチル−４−（メタ）アクリロイルオキシメチルイミダゾール、
１−ベンジル−２，５−ジアリル−４−（メタ）アクリロイルオキシメチルイミダゾール、
１−ベンジル−２−アリル−５−フェニル−４−（メタ）アクリロイルオキシメチルイミダゾール、
１，５−ジベンジル−２−アリル−４−（メタ）アクリロイルオキシメチルイミダゾール、
１−ベンジル−２−フェニル−５−メチル−４−（メタ）アクリロイルオキシメチルイミダゾール、
１−ベンジル−２−フェニル−５−アリル−４−（メタ）アクリロイルオキシメチルイミダゾール、
１−ベンジル−２，５−ジフェニル−４−（メタ）アクリロイルオキシメチルイミダゾール、
１，５−ジベンジル−２−フェニル−４−（メタ）アクリロイルオキシメチルイミダゾール、
１，２−ベンジル−５−メチル−４−（メタ）アクリロイルオキシメチルイミダゾール、
１，２−ベンジル−５−アリル−４−（メタ）アクリロイルオキシメチルイミダゾール、
１，２−ベンジル−５−フェニル−４−（メタ）アクリロイルオキシメチルイミダゾール、
１，２，５−トリベンジル−４−（メタ）アクリロイルオキシメチルイミダゾール、
１，２，４−トリメチル−５−（メタ）アクリロイルオキシメチルイミダゾール、
１，２−ジメチル−４−アリル−５−（メタ）アクリロイルオキシメチルイミダゾール、
１，２−ジメチル−４−フェニル−５−（メタ）アクリロイルオキシメチルイミダゾール、
１，２−ジメチル−４−ベンジル−５−（メタ）アクリロイルオキシメチルイミダゾール、
１，４−ジメチル−２−アリル−５−（メタ）アクリロイルオキシメチルイミダゾール、
１−メチル−２，４−ジアリル−５−（メタ）アクリロイルオキシメチルイミダゾール、
１−メチル−２−アリル−４−フェニル−５−（メタ）アクリロイルオキシメチルイミダゾール、
１−メチル−２−アリル−４−ベンジル−５−（メタ）アクリロイルオキシメチルイミダゾール、
１，４−ジメチル−２−フェニル−５−（メタ）アクリロイルオキシメチルイミダゾール、
１−メチル−２−フェニル−４−アリル−５−（メタ）アクリロイルオキシメチルイミダゾール、
１−メチル−２，４−ジフェニル−５−（メタ）アクリロイルオキシメチルイミダゾール、
１−メチル−２−フェニル−４−ベンジル−５−（メタ）アクリロイルオキシメチルイミダゾール、
１，４−ジメチル−２−ベンジル−５−（メタ）アクリロイルオキシメチルイミダゾール、
１−メチル−２−ベンジル−４−アリル−５−（メタ）アクリロイルオキシメチルイミダゾール、
１−メチル−２−ベンジル−４−フェニル−５−（メタ）アクリロイルオキシメチルイミダゾール、
１−メチル−２，４−ジベンジル−５−（メタ）アクリロイルオキシメチルイミダゾール、
１−アリル−２，４−ジメチル−５−（メタ）アクリロイルオキシメチルイミダゾール、
１，４−ジアリル−２−メチル−５−（メタ）アクリロイルオキシメチルイミダゾール、
１−アリル−２−メチル−４−フェニル−５−（メタ）アクリロイルオキシメチルイミダゾール、
１−アリル−２−メチル−４−ベンジル−５−（メタ）アクリロイルオキシメチルイミダゾール、
１，２−ジアリル−４−メチル−５−（メタ）アクリロイルオキシメチルイミダゾール、
１，２，４−トリアリル−５−（メタ）アクリロイルオキシメチルイミダゾール、
１，２−ジアリル−４−フェニル−５−（メタ）アクリロイルオキシメチルイミダゾール、
１，２−ジアリル−４−ベンジル−５−（メタ）アクリロイルオキシメチルイミダゾール、
１−アリル−２−フェニル−４−メチル−５−（メタ）アクリロイルオキシメチルイミダゾール、
１，４−ジアリル−２−フェニル−５−（メタ）アクリロイルオキシメチルイミダゾール、
１−アリル−２，４−ジフェニル−５−（メタ）アクリロイルオキシメチルイミダゾール、
１−アリル−２−フェニル−４−ベンジル−５−（メタ）アクリロイルオキシメチルイミダゾール、
１−アリル−２−ベンジル−４−メチル−５−（メタ）アクリロイルオキシメチルイミダゾール、
１，４−ジアリル−２−ベンジル−５−（メタ）アクリロイルオキシメチルイミダゾール、
１−アリル−２−ベンジル−４−フェニル−５−（メタ）アクリロイルオキシメチルイミダゾール、
１−アリル−２，４−ジベンジル−５−（メタ）アクリロイルオキシメチルイミダゾール、
１−フェニル−２，４−ジメチル−５−（メタ）アクリロイルオキシメチルイミダゾール、
１−フェニル−２−メチル−４−アリル−５−（メタ）アクリロイルオキシメチルイミダゾール、
１，４−ジフェニル−２−メチル−５−（メタ）アクリロイルオキシメチルイミダゾール、
１−フェニル−２−メチル−４−ベンジル−５−（メタ）アクリロイルオキシメチルイミダゾール、
１−フェニル−２−アリル−４−メチル−５−（メタ）アクリロイルオキシメチルイミダゾール、
１−フェニル−２，４−ジアリル−５−（メタ）アクリロイルオキシメチルイミダゾール、
１，４−ジフェニル−２−アリル−５−（メタ）アクリロイルオキシメチルイミダゾール、
１−フェニル−２−アリル−４−ベンジル−５−（メタ）アクリロイルオキシメチルイミダゾール、
１，２−ジフェニル−４−メチル−５−（メタ）アクリロイルオキシメチルイミダゾール、
１，２−ジフェニル−４−アリル−５−（メタ）アクリロイルオキシメチルイミダゾール、
１，２，４−トリフェニル−５−（メタ）アクリロイルオキシメチルイミダゾール、
１，２−ジフェニル−４−ベンジル−５−（メタ）アクリロイルオキシメチルイミダゾール、
１−フェニル−２−ベンジル−４−メチル−５−（メタ）アクリロイルオキシメチルイミダゾール、
１−フェニル−２−ベンジル−４−アリル−５−（メタ）アクリロイルオキシメチルイミダゾール、
１，４−ジフェニル−２−ベンジル−５−（メタ）アクリロイルオキシメチルイミダゾール、
１−フェニル−２，４−ジベンジル−５−（メタ）アクリロイルオキシメチルイミダゾール、
１−ベンジル−２，４−ジメチル−５−（メタ）アクリロイルオキシメチルイミダゾール、
１−ベンジル−２−メチル−４−アリル−５−（メタ）アクリロイルオキシメチルイミダゾール、
１−ベンジル−２−メチル−４−フェニル−５−（メタ）アクリロイルオキシメチルイミダゾール、
１，４−ジベンジル−２−メチル−５−（メタ）アクリロイルオキシメチルイミダゾール、
１−ベンジル−２−アリル−４−メチル−５−（メタ）アクリロイルオキシメチルイミダゾール、
１−ベンジル−２，４−ジアリル−５−（メタ）アクリロイルオキシメチルイミダゾール、
１−ベンジル−２−アリル−４−フェニル−５−（メタ）アクリロイルオキシメチルイミダゾール、
１，４−ジベンジル−２−アリル−５−（メタ）アクリロイルオキシメチルイミダゾール、
１−ベンジル−２−フェニル−４−メチル−５−（メタ）アクリロイルオキシメチルイミダゾール、
１−ベンジル−２−フェニル−４−アリル−５−（メタ）アクリロイルオキシメチルイミダゾール、
１−ベンジル−２，４−ジフェニル−５−（メタ）アクリロイルオキシメチルイミダゾール、
１，４−ジベンジル−２−フェニル−５−（メタ）アクリロイルオキシメチルイミダゾール、
１，２−ベンジル−４−アルキル−５−（メタ）アクリロイルオキシメチルイミダゾール、
１，２−ベンジル−４−アリル−５−（メタ）アクリロイルオキシメチルイミダゾール、
１，２−ベンジル−４−フェニル−５−（メタ）アクリロイルオキシメチルイミダゾール、
１，２，４−トリベンジル−５−（メタ）アクリロイルオキシメチルイミダゾール、
４−（メタ）アクリロイルアミノイミダゾール、
１−メチル−４−（メタ）アクリロイルアミノメチルイミダゾール、
１−アリル−４−（メタ）アクリロイルアミノメチルイミダゾール、
１−フェニル−４−（メタ）アクリロイルアミノメチルイミダゾール、
１−ベンジル−４−（メタ）アクリロイルアミノメチルイミダゾール、
１−メチル−５−（メタ）アクリロイルアミノメチルイミダゾール、
１−アリル−５−（メタ）アクリロイルアミノメチルイミダゾール、
１−フェニル−５−（メタ）アクリロイルアミノメチルイミダゾール、
１−ベンジル−５−（メタ）アクリロイルアミノメチルイミダゾール、
２−メチル−４−（メタ）アクリロイルアミノメチルイミダゾール、
２−アリル−４−（メタ）アクリロイルアミノメチルイミダゾール、
２−フェニル−４−（メタ）アクリロイルアミノメチルイミダゾール、
２−ベンジル−４−（メタ）アクリロイルアミノメチルイミダゾール、
４−メチル−５−（メタ）アクリロイルアミノメチルイミダゾール、
４−アリル−５−（メタ）アクリロイルアミノメチルイミダゾール、
４−フェニル−５−（メタ）アクリロイルアミノメチルイミダゾール、
４−ベンジル−５−（メタ）アクリロイルアミノメチルイミダゾール、
１，２−ジメチル−４−（メタ）アクリロイルアミノメチルイミダゾール、
１−メチル−２−アリル−４−（メタ）アクリロイルアミノメチルイミダゾール、
１−メチル−２−フェニル−４−（メタ）アクリロイルアミノメチルイミダゾール、
１−メチル−２−ベンジル−４−（メタ）アクリロイルアミノメチルイミダゾール、
１−アリル−２−メチル−４−（メタ）アクリロイルアミノメチルイミダゾール、
１，２−ジアリル−４−（メタ）アクリロイルアミノメチルイミダゾール、
１−アリル−２−フェニル−４−（メタ）アクリロイルアミノメチルイミダゾール、
１−アリル−２−ベンジル−４−（メタ）アクリロイルアミノメチルイミダゾール、
１−フェニル−２−メチル−４−（メタ）アクリロイルアミノメチルイミダゾール、
１−フェニル−２−アリル−４−（メタ）アクリロイルアミノメチルイミダゾール、
１，２−ジフェニル−４−（メタ）アクリロイルアミノメチルイミダゾール、
１−フェニル−２−ベンジル−４−（メタ）アクリロイルアミノメチルイミダゾール、
１−ベンジル−２−メチル−４−（メタ）アクリロイルアミノメチルイミダゾール、
１−ベンジル−２−アリル−４−（メタ）アクリロイルアミノメチルイミダゾール、
１−ベンジル−２−フェニル−４−（メタ）アクリロイルアミノメチルイミダゾール、
１，２−ベンジル−４−（メタ）アクリロイルアミノメチルイミダゾール、
１，５−ジメチル−４−（メタ）アクリロイルアミノメチルイミダゾール、
１−メチル−５−アリル−４−（メタ）アクリロイルアミノメチルイミダゾール、
１−メチル−５−フェニル−４−（メタ）アクリロイルアミノメチルイミダゾール、
１−メチル−５−ベンジル−４−（メタ）アクリロイルアミノメチルイミダゾール、
１−アリル−５−メチル−４−（メタ）アクリロイルアミノメチルイミダゾール、
１，５−ジアリル−４−（メタ）アクリロイルアミノメチルイミダゾール、
１−アリル−５−フェニル−４−（メタ）アクリロイルアミノメチルイミダゾール、
１−アリル−５−ベンジル−４−（メタ）アクリロイルアミノメチルイミダゾール、
１−フェニル−５−メチル−４−（メタ）アクリロイルアミノメチルイミダゾール、
１−フェニル−５−アリル−４−（メタ）アクリロイルアミノメチルイミダゾール、
１，５−ジフェニル−４−（メタ）アクリロイルアミノメチルイミダゾール、
１−フェニル−５−ベンジル−４−（メタ）アクリロイルアミノメチルイミダゾール、
１−ベンジル−５−メチル−４−（メタ）アクリロイルアミノメチルイミダゾール、
１−ベンジル−５−アリル−４−（メタ）アクリロイルアミノメチルイミダゾール、
１−ベンジル−５−フェニル−４−（メタ）アクリロイルアミノメチルイミダゾール、
１，５−ベンジル−４−（メタ）アクリロイルアミノメチルイミダゾール、
１，２−ジメチル−５−（メタ）アクリロイルアミノメチルイミダゾール、
１−メチル−２−アリル−５−（メタ）アクリロイルアミノメチルイミダゾール、
１−メチル−２−フェニル−５−（メタ）アクリロイルアミノメチルイミダゾール、
１−メチル−２−ベンジル−５−（メタ）アクリロイルアミノメチルイミダゾール、
１−アリル−２−メチル−５−（メタ）アクリロイルアミノメチルイミダゾール、
１，２−ジアリル−５−（メタ）アクリロイルアミノメチルイミダゾール、
１−アリル−２−フェニル−５−（メタ）アクリロイルアミノメチルイミダゾール、
１−アリル−２−ベンジル−５−（メタ）アクリロイルアミノメチルイミダゾール、
１−フェニル−２−メチル−５−（メタ）アクリロイルアミノメチルイミダゾール、
１−フェニル−２−アリル−５−（メタ）アクリロイルアミノメチルイミダゾール、
１，２−ジフェニル−５−（メタ）アクリロイルアミノメチルイミダゾール、
１−フェニル−２−ベンジル−５−（メタ）アクリロイルアミノメチルイミダゾール、
１−ベンジル−２−メチル−５−（メタ）アクリロイルアミノメチルイミダゾール、
１−ベンジル−２−アリル−５−（メタ）アクリロイルアミノメチルイミダゾール、
１−ベンジル−２−フェニル−５−（メタ）アクリロイルアミノメチルイミダゾール、
１，２−ベンジル−５−（メタ）アクリロイルアミノメチルイミダゾール、
１，４−ジメチル−５−（メタ）アクリロイルアミノメチルイミダゾール、
１−メチル−４−アリル−５−（メタ）アクリロイルアミノメチルイミダゾール、
１−メチル−４−フェニル−５−（メタ）アクリロイルアミノメチルイミダゾール、
１−メチル−４−ベンジル−５−（メタ）アクリロイルアミノメチルイミダゾール、
１−アリル−４−メチル−５−（メタ）アクリロイルアミノメチルイミダゾール、
１，４−ジアリル−５−（メタ）アクリロイルアミノメチルイミダゾール、
１−アリル−４−フェニル−５−（メタ）アクリロイルアミノメチルイミダゾール、
１−アリル−４−ベンジル−５−（メタ）アクリロイルアミノメチルイミダゾール、
１−フェニル−４−メチル−５−（メタ）アクリロイルアミノメチルイミダゾール、
１−フェニル−４−アリル−５−（メタ）アクリロイルアミノメチルイミダゾール、
１，４−ジフェニル−５−（メタ）アクリロイルアミノメチルイミダゾール、
１−フェニル−４−ベンジル−５−（メタ）アクリロイルアミノメチルイミダゾール、
１−ベンジル−４−メチル−５−（メタ）アクリロイルアミノメチルイミダゾール、
１−ベンジル−４−アリル−５−（メタ）アクリロイルアミノメチルイミダゾール、
１−ベンジル−４−フェニル−５−（メタ）アクリロイルアミノメチルイミダゾール、
１，４−ベンジル−５−（メタ）アクリロイルアミノメチルイミダゾール、
２，４−ジメチル−５−（メタ）アクリロイルアミノメチルイミダゾール、
２−メチル−４−アリル−５−（メタ）アクリロイルアミノメチルイミダゾール、
２−メチル−４−フェニル−５−（メタ）アクリロイルアミノメチルイミダゾール、
２−メチル−４−ベンジル−５−（メタ）アクリロイルアミノメチルイミダゾール、
２−アリル−４−メチル−５−（メタ）アクリロイルアミノメチルイミダゾール、
２，４−ジアリル−５−（メタ）アクリロイルアミノメチルイミダゾール、
２−アリル−４−フェニル−５−（メタ）アクリロイルアミノメチルイミダゾール、
２−アリル−４−ベンジル−５−（メタ）アクリロイルアミノメチルイミダゾール、
２−フェニル−４−メチル−５−（メタ）アクリロイルアミノメチルイミダゾール、
２−フェニル−４−アリル−５−（メタ）アクリロイルアミノメチルイミダゾール、
２，４−ジフェニル−５−（メタ）アクリロイルアミノメチルイミダゾール、
２−フェニル−４−ベンジル−５−（メタ）アクリロイルアミノメチルイミダゾール、
２−ベンジル−４−メチル−５−（メタ）アクリロイルアミノメチルイミダゾール、
２−ベンジル−４−アリル−５−（メタ）アクリロイルアミノメチルイミダゾール、
２−ベンジル−４−フェニル−５−（メタ）アクリロイルアミノメチルイミダゾール、
２，４−ベンジル−５−（メタ）アクリロイルアミノメチルイミダゾール、
１，２，５−トリメチル−４−（メタ）アクリロイルアミノメチルイミダゾール、
１，２−ジメチル−５−アリル−４−（メタ）アクリロイルアミノメチルイミダゾール、
１，２−ジメチル−５−フェニル−４−（メタ）アクリロイルアミノメチルイミダゾール、
１，２−ジメチル−５−ベンジル−４−（メタ）アクリロイルアミノメチルイミダゾール、
１，５−ジメチル−２−アリル−４−（メタ）アクリロイルアミノメチルイミダゾール、
１−メチル−２，５−ジアリル−４−（メタ）アクリロイルアミノメチルイミダゾール、
１−メチル−２−アリル−５−フェニル−４−（メタ）アクリロイルアミノメチルイミダゾール、
１−メチル−２−アリル−５−ベンジル−４−（メタ）アクリロイルアミノメチルイミダゾール、
１，５−ジメチル−２−フェニル−４−（メタ）アクリロイルアミノメチルイミダゾール、
１−メチル−２−フェニル−５−アリル−４−（メタ）アクリロイルアミノメチルイミダゾール、
１−メチル−２，５−ジフェニル−４−（メタ）アクリロイルアミノメチルイミダゾール、
１−メチル−２−フェニル−５−ベンジル−４−（メタ）アクリロイルアミノメチルイミダゾール、
１，５−ジメチル−２−ベンジル−４−（メタ）アクリロイルアミノメチルイミダゾール、
１−メチル−２−ベンジル−５−アリル−４−（メタ）アクリロイルアミノメチルイミダゾール、
１−メチル−２−ベンジル−５−フェニル−４−（メタ）アクリロイルアミノメチルイミダゾール、
１−メチル−２，５−ジベンジル−４−（メタ）アクリロイルアミノメチルイミダゾール、
１−アリル−２，５−ジメチル−４−（メタ）アクリロイルアミノメチルイミダゾール、
１，５−ジアリル−２−メチル−４−（メタ）アクリロイルアミノメチルイミダゾール、
１−アリル−２−メチル−５−フェニル−４−（メタ）アクリロイルアミノメチルイミダゾール、
１−アリル−２−メチル−５−ベンジル−４−（メタ）アクリロイルアミノメチルイミダゾール、
１，２−ジアリル−５−メチル−４−（メタ）アクリロイルアミノメチルイミダゾール、
１，２，５−トリアリル−４−（メタ）アクリロイルアミノメチルイミダゾール、
１，２−ジアリル−５−フェニル−４−（メタ）アクリロイルアミノメチルイミダゾール、
１，２−ジアリル−５−ベンジル−４−（メタ）アクリロイルアミノメチルイミダゾール、
１−アリル−２−フェニル−５−メチル−４−（メタ）アクリロイルアミノメチルイミダゾール、
１，５−ジアリル−２−フェニル−４−（メタ）アクリロイルアミノメチルイミダゾール、
１−アリル−２，５−ジフェニル−４−（メタ）アクリロイルアミノメチルイミダゾール、
１−アリル−２−フェニル−５−ベンジル−４−（メタ）アクリロイルアミノメチルイミダゾール、
１−アリル−２−ベンジル−５−メチル−４−（メタ）アクリロイルアミノメチルイミダゾール、
１，５−ジアリル−２−ベンジル−４−（メタ）アクリロイルアミノメチルイミダゾール、
１−アリル−２−ベンジル−５−フェニル−４−（メタ）アクリロイルアミノメチルイミダゾール、
１−アリル−２，５−ジベンジル−４−（メタ）アクリロイルアミノメチルイミダゾール、
１−フェニル−２，５−ジメチル−４−（メタ）アクリロイルアミノメチルイミダゾール、
１−フェニル−２−メチル−５−アリル−４−（メタ）アクリロイルアミノメチルイミダゾール、
１，５−ジフェニル−２−メチル−４−（メタ）アクリロイルアミノメチルイミダゾール、
１−フェニル−２−メチル−５−ベンジル−４−（メタ）アクリロイルアミノメチルイミダゾール、
１−フェニル−２−アリル−５−メチル−４−（メタ）アクリロイルアミノメチルイミダゾール、
１−フェニル−２，５−ジアリル−４−（メタ）アクリロイルアミノメチルイミダゾール、
１，５−ジフェニル−２−アリル−４−（メタ）アクリロイルアミノメチルイミダゾール、
１−フェニル−２−アリル−５−ベンジル−４−（メタ）アクリロイルアミノメチルイミダゾール、
１，２−ジフェニル−５−メチル−４−（メタ）アクリロイルアミノメチルイミダゾール、
１，２−ジフェニル−５−アリル−４−（メタ）アクリロイルアミノメチルイミダゾール、
１，２，５−トリフェニル−４−（メタ）アクリロイルアミノメチルイミダゾール、
１，２−ジフェニル−５−ベンジル−４−（メタ）アクリロイルアミノメチルイミダゾール、
１−フェニル−２−ベンジル−５−メチル−４−（メタ）アクリロイルアミノメチルイミダゾール、
１−フェニル−２−ベンジル−５−アリル−４−（メタ）アクリロイルアミノメチルイミダゾール、
１，５−ジフェニル−２−ベンジル−４−（メタ）アクリロイルアミノメチルイミダゾール、
１−フェニル−２，５−ジベンジル−４−（メタ）アクリロイルアミノメチルイミダゾール、
１−ベンジル−２，５−ジメチル−４−（メタ）アクリロイルアミノメチルイミダゾール、
１−ベンジル−２−メチル−５−アリル−４−（メタ）アクリロイルアミノメチルイミダゾール、
１−ベンジル−２−メチル−５−フェニル−４−（メタ）アクリロイルアミノメチルイミダゾール、
１，５−ジベンジル−２−メチル−４−（メタ）アクリロイルアミノメチルイミダゾール、
１−ベンジル−２−アリル−５−メチル−４−（メタ）アクリロイルアミノメチルイミダゾール、
１−ベンジル−２，５−ジアリル−４−（メタ）アクリロイルアミノメチルイミダゾール、
１−ベンジル−２−アリル−５−フェニル−４−（メタ）アクリロイルアミノメチルイミダゾール、
１，５−ジベンジル−２−アリル−４−（メタ）アクリロイルアミノメチルイミダゾール、
１−ベンジル−２−フェニル−５−メチル−４−（メタ）アクリロイルアミノメチルイミダゾール、
１−ベンジル−２−フェニル−５−アリル−４−（メタ）アクリロイルアミノメチルイミダゾール、
１−ベンジル−２，５−ジフェニル−４−（メタ）アクリロイルアミノメチルイミダゾール、
１，５−ジベンジル−２−フェニル−４−（メタ）アクリロイルアミノメチルイミダゾール、
１，２−ベンジル−５−メチル−４−（メタ）アクリロイルアミノメチルイミダゾール、
１，２−ベンジル−５−アリル−４−（メタ）アクリロイルアミノメチルイミダゾール、
１，２−ベンジル−５−フェニル−４−（メタ）アクリロイルアミノメチルイミダゾール、
１，２，５−トリベンジル−４−（メタ）アクリロイルアミノメチルイミダゾール、
１，２，４−トリメチル−５−（メタ）アクリロイルアミノメチルイミダゾール、
１，２−ジメチル−４−アリル−５−（メタ）アクリロイルアミノメチルイミダゾール、
１，２−ジメチル−４−フェニル−５−（メタ）アクリロイルアミノメチルイミダゾール、
１，２−ジメチル−４−ベンジル−５−（メタ）アクリロイルアミノメチルイミダゾール、
１，４−ジメチル−２−アリル−５−（メタ）アクリロイルアミノメチルイミダゾール、
１−メチル−２，４−ジアリル−５−（メタ）アクリロイルアミノメチルイミダゾール、
１−メチル−２−アリル−４−フェニル−５−（メタ）アクリロイルアミノメチルイミダゾール、
１−メチル−２−アリル−４−ベンジル−５−（メタ）アクリロイルアミノメチルイミダゾール、
１，４−ジメチル−２−フェニル−５−（メタ）アクリロイルアミノメチルイミダゾール、
１−メチル−２−フェニル−４−アリル−５−（メタ）アクリロイルアミノメチルイミダゾール、
１−メチル−２，４−ジフェニル−５−（メタ）アクリロイルアミノメチルイミダゾール、
１−メチル−２−フェニル−４−ベンジル−５−（メタ）アクリロイルアミノメチルイミダゾール、
１，４−ジメチル−２−ベンジル−５−（メタ）アクリロイルアミノメチルイミダゾール、
１−メチル−２−ベンジル−４−アリル−５−（メタ）アクリロイルアミノメチルイミダゾール、
１−メチル−２−ベンジル−４−フェニル−５−（メタ）アクリロイルアミノメチルイミダゾール、
１−メチル−２，４−ジベンジル−５−（メタ）アクリロイルアミノメチルイミダゾール、
１−アリル−２，４−ジメチル−５−（メタ）アクリロイルアミノメチルイミダゾール、
１，４−ジアリル−２−メチル−５−（メタ）アクリロイルアミノメチルイミダゾール、
１−アリル−２−メチル−４−フェニル−５−（メタ）アクリロイルアミノメチルイミダゾール、
１−アリル−２−メチル−４−ベンジル−５−（メタ）アクリロイルアミノメチルイミダゾール、
１，２−ジアリル−４−メチル−５−（メタ）アクリロイルアミノメチルイミダゾール、
１，２，４−トリアリル−５−（メタ）アクリロイルアミノメチルイミダゾール、
１，２−ジアリル−４−フェニル−５−（メタ）アクリロイルアミノメチルイミダゾール、
１，２−ジアリル−４−ベンジル−５−（メタ）アクリロイルアミノメチルイミダゾール、
１−アリル−２−フェニル−４−メチル−５−（メタ）アクリロイルアミノメチルイミダゾール、
１，４−ジアリル−２−フェニル−５−（メタ）アクリロイルアミノメチルイミダゾール、
１−アリル−２，４−ジフェニル−５−（メタ）アクリロイルアミノメチルイミダゾール、
１−アリル−２−フェニル−４−ベンジル−５−（メタ）アクリロイルアミノメチルイミダゾール、
１−アリル−２−ベンジル−４−メチル−５−（メタ）アクリロイルアミノメチルイミダゾール、
１，４−ジアリル−２−ベンジル−５−（メタ）アクリロイルアミノメチルイミダゾール、
１−アリル−２−ベンジル−４−フェニル−５−（メタ）アクリロイルアミノメチルイミダゾール、
１−アリル−２，４−ジベンジル−５−（メタ）アクリロイルアミノメチルイミダゾール、
１−フェニル−２，４−ジメチル−５−（メタ）アクリロイルアミノメチルイミダゾール、
１−フェニル−２−メチル−４−アリル−５−（メタ）アクリロイルアミノメチルイミダゾール、
１，４−ジフェニル−２−メチル−５−（メタ）アクリロイルアミノメチルイミダゾール、
１−フェニル−２−メチル−４−ベンジル−５−（メタ）アクリロイルアミノメチルイミダゾール、
１−フェニル−２−アリル−４−メチル−５−（メタ）アクリロイルアミノメチルイミダゾール、
１−フェニル−２，４−ジアリル−５−（メタ）アクリロイルアミノメチルイミダゾール、
１，４−ジフェニル−２−アリル−５−（メタ）アクリロイルアミノメチルイミダゾール、
１−フェニル−２−アリル−４−ベンジル−５−（メタ）アクリロイルアミノメチルイミダゾール、
１，２−ジフェニル−４−メチル−５−（メタ）アクリロイルアミノメチルイミダゾール、
１，２−ジフェニル−４−アリル−５−（メタ）アクリロイルアミノメチルイミダゾール、
１，２，４−トリフェニル−５−（メタ）アクリロイルアミノメチルイミダゾール、
１，２−ジフェニル−４−ベンジル−５−（メタ）アクリロイルアミノメチルイミダゾール、
１−フェニル−２−ベンジル−４−メチル−５−（メタ）アクリロイルアミノメチルイミダゾール、
１−フェニル−２−ベンジル−４−アリル−５−（メタ）アクリロイルアミノメチルイミダゾール、
１，４−ジフェニル−２−ベンジル−５−（メタ）アクリロイルアミノメチルイミダゾール、
１−フェニル−２，４−ジベンジル−５−（メタ）アクリロイルアミノメチルイミダゾール、
１−ベンジル−２，４−ジメチル−５−（メタ）アクリロイルアミノメチルイミダゾール、
１−ベンジル−２−メチル−４−アリル−５−（メタ）アクリロイルアミノメチルイミダゾール、
１−ベンジル−２−メチル−４−フェニル−５−（メタ）アクリロイルアミノメチルイミダゾール、
１，４−ジベンジル−２−メチル−５−（メタ）アクリロイルアミノメチルイミダゾール、
１−ベンジル−２−アリル−４−メチル−５−（メタ）アクリロイルアミノメチルイミダゾール、
１−ベンジル−２，４−ジアリル−５−（メタ）アクリロイルアミノメチルイミダゾール、
１−ベンジル−２−アリル−４−フェニル−５−（メタ）アクリロイルアミノメチルイミダゾール、
１，４−ジベンジル−２−アリル−５−（メタ）アクリロイルアミノメチルイミダゾール、
１−ベンジル−２−フェニル−４−メチル−５−（メタ）アクリロイルアミノメチルイミダゾール、
１−ベンジル−２−フェニル−４−アリル−５−（メタ）アクリロイルアミノメチルイミダゾール、
１−ベンジル−２，４−ジフェニル−５−（メタ）アクリロイルアミノメチルイミダゾール、
１，４−ジベンジル−２−フェニル−５−（メタ）アクリロイルアミノメチルイミダゾール、
１，２−ベンジル−４−アルキル−５−（メタ）アクリロイルアミノメチルイミダゾール、
１，２−ベンジル−４−アリル−５−（メタ）アクリロイルアミノメチルイミダゾール、
１，２−ベンジル−４−フェニル−５−（メタ）アクリロイルアミノメチルイミダゾール、
１，２，４−トリベンジル−５−（メタ）アクリロイルアミノメチルイミダゾール等
を挙げることができる。
【００３９】
同じく、化学式（III）で示される当該イミダゾール化合物の例としては、
１−（メタ）アクリロイルオキシエチルイミダゾール、
２−メチル−１−（メタ）アクリロイルオキシエチルイミダゾール、
２−ウンデシル−１−（メタ）アクリロイルオキシエチルイミダゾール、
２−ヘプタデシル−１−（メタ）アクリロイルオキシエチルイミダゾール、
２−フェニル−１−（メタ）アクリロイルオキシエチルイミダゾール、
２−フェニル−４−メチル−１−（メタ）アクリロイルオキシエチルイミダゾール、
２−エチル−４−メチル−１−（メタ）アクリロイルオキシエチルイミダゾール、
１−（メタ）アクリロイルアミノプロピルイミダゾール、
２−メチル−１−（メタ）アクリロイルアミノプロピルイミダゾール、
２−ウンデシル−１−（メタ）アクリロイルアミノプロピルイミダゾール、
２−ヘプタデシル−１−（メタ）アクリロイルアミノプロピルイミダゾール、
２−フェニル−１−（メタ）アクリロイルアミノプロピルイミダゾール、
２−フェニル−４−メチル−１−（メタ）アクリロイルアミノプロピルイミダゾール、
２−エチル−４−メチル−１−（メタ）アクリロイルアミノプロピルイミダゾール等
を挙げることができる。
【００４０】
同じく、化学式（IV）で示される当該イミダゾール化合物の例としては、
２−（メタ）アクリロイルオキシメチルベンゾイミダゾール、
２−（メタ）アクリロイルオキシエチルベンゾイミダゾール、
２−（メタ）アクリロイルオキシプロピルベンゾイミダゾール、
２−（メタ）アクリロイルオキシブチルベンゾイミダゾール、
２−（メタ）アクリロイルオキシペンチルベンゾイミダゾール、
５−メチル−２−（メタ）アクリロイルオキシプロピルベンゾイミダゾール、
５−フェニル−２−（メタ）アクリロイルオキシプロピルベンゾイミダゾール、
５−メトキシ−２−（メタ）アクリロイルオキシプロピルベンゾイミダゾール、
５−メトキシカルボニル−２−（メタ）アクリロイルオキシプロピルベンゾイミダゾール、
５−ホルミル−２−（メタ）アクリロイルオキシプロピルベンゾイミダゾール、
５−アセチル−２−（メタ）アクリロイルオキシプロピルベンゾイミダゾール、
５−ホルミルオキシ−２−（メタ）アクリロイルオキシプロピルベンゾイミダゾール、
５−アセトキシ−２−（メタ）アクリロイルオキシプロピルベンゾイミダゾール、
５−ジメチルアミノ−２−（メタ）アクリロイルオキシプロピルベンゾイミダゾール、
５−メチルアミノカルボニル−２−（メタ）アクリロイルオキシプロピルベンゾイミダゾール、
５−ジメチルアミノカルボニル−２−（メタ）アクリロイルオキシプロピルベンゾイミダゾール、
５−ホルミルアミノ−２−（メタ）アクリロイルオキシプロピルベンゾイミダゾール、
５−アセチルアミノ−２−（メタ）アクリロイルオキシプロピルベンゾイミダゾール、
５−ホルミルメチルアミノ−２−（メタ）アクリロイルオキシプロピルベンゾイミダゾール、
５−アセチルメチルアミノ−２−（メタ）アクリロイルオキシプロピルベンゾイミダゾール、
５−フルオロ−２−（メタ）アクリロイルオキシプロピルベンゾイミダゾール、
５−クロロ−２−（メタ）アクリロイルオキシプロピルベンゾイミダゾール、
５−ブロモ−２−（メタ）アクリロイルオキシプロピルベンゾイミダゾール、
５−ヨード−２−（メタ）アクリロイルオキシプロピルベンゾイミダゾール、
５−シアノ−２−（メタ）アクリロイルオキシプロピルベンゾイミダゾール、
５−ニトロ−２−（メタ）アクリロイルオキシプロピルベンゾイミダゾール、
１−メチル−２−（メタ）アクリロイルオキシプロピルベンゾイミダゾール、
１−フェニル−２−（メタ）アクリロイルオキシプロピルベンゾイミダゾール、
２−（メタ）アクリロイルアミノメチルベンゾイミダゾール、
２−（メタ）アクリロイルアミノエチルベンゾイミダゾール、
２−（メタ）アクリロイルアミノプロピルベンゾイミダゾール、
２−（メタ）アクリロイルアミノブチルベンゾイミダゾール、
２−（メタ）アクリロイルアミノペンチルベンゾイミダゾール、
２−（メタ）アクリロイルアミノヘプチルベンゾイミダゾール、
２−（メタ）アクリロイルアミノウンデシルベンゾイミダゾール等を挙げることができる。
【００４１】
同じく、化学式（V）で示される当該イミダゾール化合物の例としては、
１−（メタ）アクリロイルオキシメチルベンゾイミダゾール、
１−（メタ）アクリロイルオキシエチルベンゾイミダゾール、
１−（メタ）アクリロイルオキシプロピルベンゾイミダゾール、
１−（メタ）アクリロイルオキシブチルベンゾイミダゾール、
１−（メタ）アクリロイルオキシペンチルベンゾイミダゾール、
５−メチル−１−（メタ）アクリロイルオキシプロピルベンゾイミダゾール、
５−フェニル−１−（メタ）アクリロイルオキシプロピルベンゾイミダゾール、
５−メトキシ−１−（メタ）アクリロイルオキシプロピルベンゾイミダゾール、
５−メトキシカルボニル−１−（メタ）アクリロイルオキシプロピルベンゾイミダゾール、
５−ホルミル−１−（メタ）アクリロイルオキシプロピルベンゾイミダゾール、
５−アセチル−１−（メタ）アクリロイルオキシプロピルベンゾイミダゾール、
５−ホルミルオキシ−１−（メタ）アクリロイルオキシプロピルベンゾイミダゾール、
５−アセトキシ−１−（メタ）アクリロイルオキシプロピルベンゾイミダゾール、
５−ジメチルアミノ−１−（メタ）アクリロイルオキシプロピルベンゾイミダゾール、
５−メチルアミノカルボニル−１−（メタ）アクリロイルオキシプロピルベンゾイミダゾール、
５−ジメチルアミノカルボニル−１−（メタ）アクリロイルオキシプロピルベンゾイミダゾール、
５−ホルミルアミノ−１−（メタ）アクリロイルオキシプロピルベンゾイミダゾール、
５−アセチルアミノ−１−（メタ）アクリロイルオキシプロピルベンゾイミダゾール、
５−ホルミルメチルアミノ−１−（メタ）アクリロイルオキシプロピルベンゾイミダゾール、
５−アセチルメチルアミノ−１−（メタ）アクリロイルオキシプロピルベンゾイミダゾール、
５−フルオロ−１−（メタ）アクリロイルオキシプロピルベンゾイミダゾール、
５−クロロ−１−（メタ）アクリロイルオキシプロピルベンゾイミダゾール、
５−ブロモ−１−（メタ）アクリロイルオキシプロピルベンゾイミダゾール、
５−ヨード−１−（メタ）アクリロイルオキシプロピルベンゾイミダゾール、
５−シアノ−１−（メタ）アクリロイルオキシプロピルベンゾイミダゾール、
５−ニトロ−１−（メタ）アクリロイルオキシプロピルベンゾイミダゾール、
２−メチル−１−（メタ）アクリロイルオキシプロピルベンゾイミダゾール、
２−フェニル−１−（メタ）アクリロイルオキシプロピルベンゾイミダゾール、
１−（メタ）アクリロイルアミノメチルベンゾイミダゾール、
１−（メタ）アクリロイルアミノエチルベンゾイミダゾール、
１−（メタ）アクリロイルアミノプロピルベンゾイミダゾール、
１−（メタ）アクリロイルアミノブチルベンゾイミダゾール、
１−（メタ）アクリロイルアミノペンチルベンゾイミダゾール、
１−（メタ）アクリロイルアミノヘプチルベンゾイミダゾール、
１−（メタ）アクリロイルアミノウンデシルベンゾイミダゾール等を挙げることができる。
【００４２】
本発明の実施においては、前述の（メタ）アクリロイル基を有するイミダゾール化合物と共に、公知のエポキシ樹脂用硬化剤や同硬化促進剤を使用してもよい。
【００４３】
公知のエポキシ樹脂用硬化剤の例としては、
フェノール性水酸基を有する化合物、
酸無水物や
アミン類の他、
メルカプトプロピオン酸エステル、エポキシ樹脂末端メルカプト化合物等のメルカプタン化合物、
トリフェニルホスフィン、ジフェニルナフチルホスフィン、ジフェニルエチルホスフィン等の有機ホスフィン系化合物、
芳香族ホスホニウム塩、
芳香族ジアゾニウム塩、
芳香族ヨードニウム塩、
芳香族セレニウム塩等を挙げることができる。
【００４４】
前記のフェノール性水酸基を有する化合物の例としては、
ビスフェノールＡ、
ビスフェノールＦ、
ビスフェノールＳ、
テトラメチルビスフェノールＡ、
テトラメチルビスフェノールＦ、
テトラメチルビスフェノールＳ、
テトラクロロビスフェノールＡ、
テトラブロモビスフェノールＡ、
ジヒドロキシナフタレン、
フェノールノボラック、
クレゾールノボラック、
ビスフェノールＡノボラック、
臭素化フェノールノボラック、
レゾルシノール等を挙げることができる。
【００４５】
前記の酸無水物の例としては、
メチルテトラヒドロ無水フタル酸、
メチルヘキサヒドロ無水フタル酸、
ヘキサヒドロ無水フタル酸、
５−ノルボルネン−２，３−ジカルボン酸無水物、
無水トリメリット酸、
ナジック酸無水物、
ハイミック酸無水物、
メチルナジック酸無水物、
メチルビシクロ［２．２．１］ヘプタン−２，３−ジカルボン酸無水物、
ビシクロ［２．２．１］ヘプタン−２，３−ジカルボン酸無水物、
メチルノルボルナン−２，３−ジカルボン酸無水物等を挙げることができる。
【００４６】
前記のアミン類の例としては、
ジエチレントリアミン、
トリエチレンテトラミン、
ヘキサメチレンジアミン、
ダイマー酸変性エチレンジアミン、
４，４′−ジアミノジフェニルスルホン、
４，４′−ジアミノジフェニルエーテル、
１，８−ジアザビシクロ［５．４．０］−７−ウンデセン等や、
２−メチルイミダゾール、２−エチル−４−メチルイミダゾール、２−フェニルイミダゾール等のイミダゾール化合物を挙げることができる。
【００４７】
公知の硬化促進剤の例としては、
１，８−ジアザビシクロ［５．４．０］−７−ウンデセン、ジエチレントリアミン、トリエチレンテトラミン、Ｎ，Ｎ−ジメチルベンジルアミン、トリエタノールアミン、ジメチルアミノエタノール、トリス(ジメチルアミノメチル)フェノール等のアミン化合物、
２−メチルイミダゾール、２−フェニルイミダゾール、２−フェニル−４−メチルイミダゾール、２−ヘプタデシルイミダゾール等のイミダゾール化合物、
トリブチルホスフィン、メチルジフェニルホスフィン、トリフェニルホスフィン、ジフェニルホスフィン、フェニルホスフィン等の有機ホスフィン化合物、
テトラブチルホスホニウムブロマイド、テトラブチルホスホニウムジエチルホスホロジチオネート等のホスホニウム化合物、
テトラフェニルホスホニウムテトラフェニルボレート、２−エチル−４−メチルイミダゾリウムテトラフェニルボレート、１，５−ジアザビシクロ［４．３．０］−５−ノネン  テトラフェニルボレート等のテトラフェニルボロン塩、
酢酸鉛、オクチル酸錫、ヘキサン酸コバルト等の脂肪族カルボン酸金属塩等を挙げることができる。
なお、これらの硬化促進剤のうちの一部は、エポキシ樹脂用の硬化剤として使用可能なものである。
【００４８】
本発明の実施において使用する二重結合を有する化合物の例としては、
エチレン、プロピレン、１−ブテン、１−ペンテン、１−ヘキセン、３−メチル−１−ブテン、３−メチル−１−ペンテン、３−エチル−１−ペンテン、４−メチル−１−ペンテン、４，４−ジメチル−１−ペンテン、４−メチル−１−ヘキセン、４,４−ジメチル−１−ヘキセン、４−エチル−１−ヘキセン、３−エチル−１−ヘキセン、１−オクテン、１−デセン、１−ドデセン、１−テトラデセン、１−ヘキサデセン、１−オクタデセン、１−エイコセンなどの炭素数２〜２０のα−オレフィン化合物；
シクロペンテン、シクロヘプテン、
２−ノルボルネン、
５−メチル−２−ノルボルネン、
５，６−ジメチル−２−ノルボルネン、
５−エチル−２−ノルボルネン、
５−ブチル−２−ノルボルネン、
５−エチリデン−２−ノルボルネン、
５−メトキシカルボニル−２−ノルボルネン、
５−シアノ−２−ノルボルネン、
５−メチル−５−メトキシカルボニル−２−ノルボルネン、
５−ヘキシル−２−ノルボルネン、
５−オクチル−２−ノルボルネン、
５−オクタデシル−２−ノルボルネン、
テトラシクロドデセン、
１，４：５，８−ジメタノ−１，２，３，４，４ａ，５，８，８ａ−２，３−シクロペンタジエノナフタレン、
６−メチル−１，４：５，８−ジメタノ−１，４，４ａ，５，６，７，８，８ａ−オクタヒドロナフタレン、
１，４：５，１０：６，９−トリメタノ−１，２，３，４，４ａ，５，５ａ，６，９，９ａ，１０，１０ａ−ドデカヒドロ−２，３−シクロペンタジエノアントラセンなどの炭素数３〜２０の環状オレフィン化合物；
ビニルシクロペンタン、置換ビニルシクロペンタン類、ビニルシクロヘキサン、置換ビニルシクロヘキサン類、ビニルシクロヘプタン、置換ビニルシクロヘプタン類、アリルノルボルナンなどの脂環族ビニル化合物；
アリルトリメチルシラン、アリルトリエチルシラン、４−トリメチルシリル−１−ブテン、６−トリメチルシリル−１−ヘキセン、８−トリメチルシリル−１−オクテン、１０−トリメチルシリル−１−デセンなどのシラン系不飽和化合物；
ブタジエン、１,４−ヘキサジエン、７−メチル−１,６−オクタジエン、１,８−ノナジエン、１,９−デカジエン、ノルボルナジエン、ジシクロペンタジエンなどの共役または非共役ジエン化合物；
メチルアクリレ−ト、メチルメタクリレート、エチルアクリレート、エチルメタクリレート、プロピルアクリレート、プロピルメタクリレート、イソプロピルアクリレート、イソプロピルメタクリレート、ブチルアクリレート、ブチルメタクリレート、ｓｅｃ−ブチルアクリレート、ｓｅｃ−ブチルメタクリレート、ｔｅｒｔ−ブチルアクリレート、ｔｅｒｔ−ブチルメタクリレート、ペンチルアクリレート、ペンチルメタクリレート、ヘキシルアクリレート、ヘキシルメタクリレート、２−ヒドロキシエチルアクリレート、２−ヒドロキシエチルメタクリレート、３−ヒドロキシプロピルアクリレート、３−ヒドロキシプロピルメタクリレート、４−ヒドロキシブチルアクリレート、４−ヒドロキシブチルメタクリレート、５−ヒドロキシペンチルアクリレート、５−ヒドロキシペンチルメタクリレート、６−ヒドロキシヘキシルアクリレート、６−ヒドロキシヘキシルメタクリレート、α−アクリロキシ−ω−ヒドロポリオキシエチレン、α−メタクリロキシ−ω−ヒドロポリオキシエチレン、α−アクリロキシ−ω−メチルポリオキシエチレン、α−メタクリロキシ−ω−メチルポリオキシエチレン、α−アクリロキシ−ω−プロピルポリオキシエチレン、α−メタクリロキシ−ω−プロピルポリオキシエチレン、α−アクリロキシ−ω−ブチルポリオキシエチレン、α−メタクリロキシ−ω−ブチルポリオキシエチレン、α−アクリロキシ−ω−ペンチルポリオキシエチレン、α−メタクリロキシ−ω−ペンチルポリオキシエチレン、α−アクリロキシ−ω−ヘキシルポリオキシエチレン、α−メタクリロキシ−ω−ヘキシルポリオキシエチレン等の（メタ）アクリル酸のエステル等を挙げることができる。
【００４９】
また、これら以外にも、
スチレン、クロロスチレン、α−メチルスチレン、塩化ビニル、塩化ビニリデン、酢酸ビニル、イソブテン（イソブチレン）、ブタジエン、イソプレン、クロロプレン、ピペリレン、ジビニルベンゼン、フタル酸ジアリル、トリアリルシアヌレート、トリアリルイソシアヌレート、ポリ−１，２−ブタジエン等も挙げることができる。
【００５０】
本発明の実施において使用する光重合開始剤の例としては、
ベンジルジメチルケタール等のケタール類；
ベンゾインメチルエーテル、ベンゾインエチルエーテル、ベンゾイン−ｉ−プロピルエーテル、ベンゾイン、α−メチルベンゾイン等のベンゾイン類；
９，１０−アントラキノン、１−クロロアントラキノン、２−クロロアントラキノン、２−エチルアントラキノン等のアントラキノン類；
ベンゾフェノン、ｐ−クロロベンゾフェノン、ｐ−ジメチルアミノベンゾフェノン等のベンゾフェノン類；
２−ヒドロキシ−２−メチルプロピオフェノン、１−（４−イソプロピルフェニル）−２−ヒドロキシ−２−メチルプロピオフェノン等のプロピオフェノン類を挙げることができる。
【００５１】
本発明の実施において採用される活性エネルギー線照射の手段としては、電子線（ＥＢ）、α線等の粒子線照射や、紫外線（ＵＶ）、可視光線、赤外線、γ線、Ｘ線等の電磁波照射が挙げられるが、電子線および紫外線が、活性エネルギー線として好ましく使用される。
【００５２】
本発明の実施においては、エポキシ樹脂１００重量部に対して、エポキシ樹脂硬化剤を３〜１５重量部の割合で使用することが好ましい。
【００５３】
本発明の実施においては、必要により、収縮緩和の為や、コストダウンの為の無機質充填剤、着色の為の無機および有機顔料、適度な印刷性を付与する為のチクソトロピック性付与剤、平滑な塗膜を形成させる為のレベリング剤や消泡剤、自己消火性を付与する為の難燃剤等を使用することができる。
【００５４】
また、本発明の実施においては、レジストインクの粘度を下げて作業性を高める為に、少量の有機溶剤を使用したり、塗膜に可とう性を付与する為に、二重結合をｌつのみ有する不飽和化合物を併用することができる。
【００５５】
本発明のレジストインクについては、エポキシ樹脂硬化剤の選択により、有効成分を全て含み、同一容器内に貯蔵することができる、いわゆる一液型と称される態様、または、エポキシ樹脂を主剤（Ａ剤）とし、不飽和化合物とエポキシ樹脂硬化剤を混合したものを硬化剤（Ｂ剤）とする、いわゆる二液型と称される態様であってよい。
なお、二液型の場合には、光重合開始剤を、Ａ剤またはＢ剤の何れかに配合しておけばよい。
【００５６】
本発明のレジストインクは、任意の公知の方法、例えば、刷毛塗り、ローラーコート、スプレー、ディッピング、カーテンフローコート、バーコート、スクリーン印刷等の方法により、プリント配線板に塗布することができる。
また、ケミカルランプ、低圧水銀灯、高圧水銀灯、超高圧水銀灯、キャノンランプ、メタルハライドランプ等の光源を使用して、レジスト塗膜を指触乾燥、不融化ないしは不溶化することができる。
【産業上の利用可能性】
【００５７】
本発明によれば、熱硬化型エポキシ樹脂のレジストインクに、紫外線硬化型の樹脂成分を導入することにより、従来の液状エポキシ樹脂では困難とされてきた、いわゆるＢ状態の材料管理を平易化し、即ち、紫外線照射により、レジストインクの硬化状態を、指触乾燥状態、不融化状態、不溶化状態の３段階に容易に制御（識別）可能としたものであり、これをプリント配線板の製造に利用することで、製造時間の短縮や、プリント配線板の品質向上に貢献し得るものである。